(57)【要約】【課題】不本意な厚さのばらつきが抑制され、光学特性に優れたレンズ基板を提供すること、前記レンズ基板を製造することができるレンズ基板の製造方法を提供すること、また、前記レンズ基板を備えた透過型スクリーン、リア型プロジェクタを提供すること。【解決手段】本発明のレンズ基板の製造方法は、レンズ面に多数のレンズ部を有するレンズ基板を製造する方法であって、レンズ面に対応する凹凸形状を有するレンズ基板製造用成形型の凹凸面上に、流動性を有する第１の組成物を付与する第１の組成物付与工程と、第１の組成物を固化させ、その表面の凹凸の度合いが、レンズ基板製造用型の凹凸面の凹凸の度合いよりも小さい、固化部を形成する固化工程と、固化部上に、第２の組成物で構成されたシート材を載置し、固化部とシート材とを接合する接合工程とを有することを特徴とする。【選択図】  なし【特許請求の範囲】
【請求項１】
レンズ面に多数のレンズ部を有するレンズ基板を製造する方法であって、
前記レンズ面に対応する凹凸形状を有するレンズ基板製造用成形型の凹凸面上に、流動性を有する第１の組成物を付与する第１の組成物付与工程と、
前記第１の組成物を固化させ、その表面の凹凸の度合いが、前記レンズ基板製造用型の前記凹凸面の凹凸の度合いよりも小さい、固化部を形成する固化工程と、
前記固化部上に、第２の組成物で構成されたシート材を載置し、前記固化部と前記シート材とを接合する接合工程とを有することを特徴とするレンズ基板の製造方法。
【請求項２】
前記レンズ基板は、レンズ面に多数のレンズ部を有するレンズ基板と、前記レンズ基板の前記レンズ面とは反対の面側に設けられた遮光膜とを有するものである請求項１に記載のレンズ基板の製造方法。
【請求項３】
前記接合工程においては、流動性を有する第３の組成物を介して、前記固化部上に前記シート材を載置し、その後、前記第３の組成物を固化させる請求項１または２に記載のレンズ基板の製造方法。
【請求項４】
前記第１の組成物および前記第３の組成物は、樹脂材料を含むものであり、前記第１の組成物を構成する樹脂材料と、前記第３の組成物を構成する樹脂材料とは、実質的に同一の組成を有するものである請求項３に記載のレンズ基板の製造方法。
【請求項５】
前記第３の組成物は光硬化性を有するものであり、前記接合工程を光の照射により行う請求項３または４に記載のレンズ基板の製造方法。
【請求項６】
前記第１の組成物付与工程と前記固化工程との間に、スキージーにより、前記凹凸面上に付与された流動性を有する前記第１の組成物の表面を平坦化する平坦化工程を有する請求項１ないし５のいずれかに記載のレンズ基板の製造方法。
【請求項７】
前記レンズ基板成形用型上に前記第１の組成物を付与する際における前記第１の組成物の粘度は、１．０〜１０［Pa・s］である請求項１ないし６のいずれかに記載のレンズ基板の製造方法。
【請求項８】
前記第１の組成物は光硬化性を有するものであり、前記固化工程を光の照射により行う請求項１ないし７のいずれかに記載のレンズ基板の製造方法。
【請求項９】
製造すべきレンズ基板の有効レンズ領域に対応する領域における固化部の最大厚さと、成形に利用される有効領域における凹凸の高低差との差が１０μｍ以下である請求項１ないし８のいずれかに記載のレンズ基板の製造方法。
【請求項１０】
前記シート材の厚さが１０〜１００μｍである請求項１ないし９のいずれかに記載のレンズ基板の製造方法。
【請求項１１】
前記レンズ基板は、前記レンズ部としてマイクロレンズを備えたマイクロレンズ基板である請求項１ないし１０のいずれかに記載のレンズ基板の製造方法。
【請求項１２】
請求項１ないし１１のいずれかに記載の方法を用いて製造されたことを特徴とするレンズ基板。
【請求項１３】
請求項１２に記載のレンズ基板を備えたことを特徴とする透過型スクリーン。
【請求項１４】
光の出射側にフレネルレンズが形成されたフレネルレンズ部と、
前記フレネルレンズ部の光の出射側に配置された請求項１３に記載のレンズ基板とを備えたことを特徴とする透過型スクリーン。
【請求項１５】
請求項１３または１４に記載の透過型スクリーンを備えたことを特徴とするリア型プロジェクタ。
【発明の詳細な説明】
【技術分野】
【０００１】
本発明は、レンズ基板の製造方法、レンズ基板、透過型スクリーンおよびリア型プロジェクタに関するものである。
【背景技術】
【０００２】
近年、リア型プロジェクタは、ホームシアター用モニター、大画面テレビ等に好適なディスプレイとして、需要が高まりつつある。
リア型プロジェクタに用いられる透過型スクリーンには、レンチキュラレンズを備えたレンチキュラレンズ基板や、マイクロレンズを備えたマイクロレンズ基板のような、多数のレンズ部を備えたレンズ基板が用いられている。このようなレンズ基板を備えることにより、レンズ基板に入射した光を（一旦集光させた後に）拡散させることができ、その結果、視野角特性が向上し、透過型スクリーンの正面に対して斜め方向からでも表示された画像を視認することができる。
【０００３】
従来、このようなレンズ基板は、レンズ基板のレンズ面に対応する凹凸形状を有する成形型の表面に流動性を有する樹脂材料を付与した後、この表面にシート材を載置し、その後、前記樹脂材料を硬化させて、成形型の表面形状が転写された樹脂層を、シート材上に転写することにより、シート材と樹脂層との接合体として得る方法を用いて製造されていた（例えば、特許文献１参照）。
【０００４】
しかしながら、上記のような方法を採用した場合、以下のような問題点があった。すなわち、上記のような方法では、成形型上の樹脂材料が流動性を有しているため、シート材を載置すると、シート材の表面にうねりを生じてしまう。このようなうねりを生じると、レンズ基板の厚さのばらつき（レンズ面の凹凸を無視した場合の厚さのばらつき）が大きくなる。このような厚さのばらつきは、各レンズ部の焦点距離のばらつき等を発生させる要因となり、レンズ基板の光学特性上好ましくない。また、上記のような方法を採用した場合、流動性を有する樹脂材料と、シート材との間に空気（雰囲気ガス）が入り込みやすい。このような空気の入り込みが発生すると、最終的なレンズ基板は、その内部に、気泡を有するものとなり、前記と同様に、光学特性上好ましくない。また、シート材として、比較的厚く、形状の安定性に優れたものを用いることにより、上記のような厚さのばらつきを抑制することも考えられるが、このような場合、レンズ基板の厚さが厚いものとなってしまい、これにより、製造すべきレンズ基板のレンズ部の焦点距離を長くしなければならず、その結果、得られるレンズ基板において、十分な視野角特性が得られない等の問題が発生する。
【０００５】
【特許文献１】特開２００２−８６４６３号公報
【発明の開示】
【発明が解決しようとする課題】
【０００６】
本発明の目的は、不本意な厚さのばらつきが抑制され、光学特性に優れたレンズ基板を提供すること、前記レンズ基板を製造することができるレンズ基板の製造方法を提供すること、また、前記レンズ基板を備えた透過型スクリーン、リア型プロジェクタを提供することにある。
【課題を解決するための手段】
【０００７】
このような目的は、下記の本発明により達成される。
本発明のレンズ基板の製造方法は、レンズ面に多数のレンズ部を有するレンズ基板を製造する方法であって、
前記レンズ面に対応する凹凸形状を有するレンズ基板製造用成形型の凹凸面上に、流動性を有する第１の組成物を付与する第１の組成物付与工程と、
前記第１の組成物を固化させ、その表面の凹凸の度合いが、前記レンズ基板製造用型の前記凹凸面の凹凸の度合いよりも小さい、固化部を形成する固化工程と、
前記固化部上に、第２の組成物で構成されたシート材を載置し、前記固化部と前記シート材とを接合する接合工程とを有することを特徴とする。
これにより、不本意な厚さのばらつきが抑制され、光学特性に優れたレンズ基板を製造することができるレンズ基板の製造方法を提供することができる。
【０００８】
本発明のレンズ基板の製造方法では、前記レンズ基板は、レンズ面に多数のレンズ部を有するレンズ基板と、前記レンズ基板の前記レンズ面とは反対の面側に設けられた遮光膜とを有するものであることが好ましい。
これにより、表示される画像のコントラストを特に優れたものとすることができる。
本発明のレンズ基板の製造方法では、前記接合工程においては、流動性を有する第３の組成物を介して、前記固化部上に前記シート材を載置し、その後、前記第３の組成物を固化させることが好ましい。
これにより、固化部とシート材との間における、空気（雰囲気ガス）等の入り込みをより確実に防止することができる。また、固化部とシート材との接合強度を特に優れたものとすることができ、レンズ基板の耐久性、信頼性を特に優れたものとすることができる。
【０００９】
本発明のレンズ基板の製造方法では、前記第１の組成物および前記第３の組成物は、樹脂材料を含むものであり、前記第１の組成物を構成する樹脂材料と、前記第３の組成物を構成する樹脂材料とは、実質的に同一の組成を有するものであることが好ましい。
これにより、固化部とシート材との接合強度を特に優れたものとすることができ、レンズ基板の耐久性、信頼性を特に優れたものとすることができる。また、製造すべきレンズ基板の光学設計を容易かつ適切に行うことができ、レンズ基板の光学特性を特に優れたものとすることができる。
【００１０】
本発明のレンズ基板の製造方法では、前記第３の組成物は光硬化性を有するものであり、前記接合工程を光の照射により行うことが好ましい。
これにより、レンズ基板の生産性を特に優れたものとすることができる。また、レンズ基板中に気泡等が入り込むのをより確実に防止することができる。
本発明のレンズ基板の製造方法では、前記第１の組成物付与工程と前記固化工程との間に、スキージーにより、前記凹凸面上に付与された流動性を有する前記第１の組成物の表面を平坦化する平坦化工程を有することが好ましい。
これにより、レンズ基板の不本意な厚さのばらつきをより効果的に防止することができる。
【００１１】
本発明のレンズ基板の製造方法では、前記レンズ基板成形用型上に前記第１の組成物を付与する際における前記第１の組成物の粘度は、１．０〜１０［Pa・s］であることが好ましい。
これにより、レンズ基板の不本意な厚さのばらつきをより効果的に防止することができる。また、レンズ基板中に気泡等が入り込むのをより確実に防止することができる。
【００１２】
本発明のレンズ基板の製造方法では、前記第１の組成物は光硬化性を有するものであり、前記固化工程を光の照射により行うことが好ましい。
これにより、レンズ基板の生産性を特に優れたものとすることができる。また、レンズ基板中に気泡等が入り込むのをより確実に防止することができる。
本発明のレンズ基板の製造方法では、製造すべきレンズ基板の有効レンズ領域に対応する領域における固化部の最大厚さと、成形に利用される有効領域における凹凸の高低差との差が１０μｍ以下であることが好ましい。
これにより、レンズ基板の薄型化を図ることができ、特に優れた光学特性（例えば、視野角特性等）を有するレンズ基板を提供することができる。
【００１３】
本発明のレンズ基板の製造方法では、前記シート材の厚さが１０〜１００μｍであることが好ましい。
このように、比較的薄いシート材を用いた場合であっても、シート材の表面におけるうねり等を十分に防止することができる。また、このように、比較的薄いシート材を用いることにより、レンズ基板の薄型化を図ることができ、特に優れた光学特性（例えば、視野角特性等）を有するレンズ基板を提供することができる。
【００１４】
本発明のレンズ基板の製造方法では、前記レンズ基板は、前記レンズ部としてマイクロレンズを備えたマイクロレンズ基板であることが好ましい。
従来の方法においては、各種レンズ基板の中でも、マイクロレンズ基板を製造する場合において、レンズ基板の不本意な厚さのばらつきが特に大きいものとなりやすかったが、本発明によれば、このようなマイクロレンズ基板であっても、不本意な厚さのばらつきが生じるのを確実に防止することができる。また、レンズ基板がマイクロレンズ基板であると、各方向（例えば、縦方向および横方向）での視野角特性を特に優れたものとすることができる。
【００１５】
本発明のレンズ基板は、本発明の方法を用いて製造されたことを特徴とする。
これにより、不本意な厚さのばらつきが抑制され、光学特性に優れたレンズ基板を提供することができる。
本発明の透過型スクリーンは、本発明のレンズ基板を備えたことを特徴とする。
これにより、好適な画像を表示することができる透過型スクリーンを提供することができる。
【００１６】
本発明の透過型スクリーンは、光の出射側にフレネルレンズが形成されたフレネルレンズ部と、
前記フレネルレンズ部の光の出射側に配置された本発明のレンズ基板とを備えたことを特徴とする。
これにより、好適な画像を表示することができる透過型スクリーンを提供することができる。
本発明のリア型プロジェクタは、本発明の透過型スクリーンを備えたことを特徴とする。
これにより、好適な画像を表示することができるリア型プロジェクタを提供することができる。
【発明を実施するための最良の形態】
【００１７】
以下、本発明のレンズ基板の製造方法、レンズ基板、透過型スクリーンおよびリア型プロジェクタについて、添付図面に示す好適な実施形態に基づいて詳細に説明する。
なお、本発明において、「基板」とは、実質的に可撓性を有さない、比較的肉厚の大きいものから、比較的肉厚が小さく可撓性に富む（変形自在な）フィルム状（シート状）のもの等を含む概念である。
【００１８】
本発明のレンズ基板の用途は、特に限定されないが、以下の説明では、レンズ基板を、主に、透過型スクリーン、リア型プロジェクタを構成する部材として用いるものとして説明する。
まず、本発明のレンズ基板の製造方法の説明に先立ち、本発明のレンズ基板および透過型スクリーンの構成について説明する。
【００１９】
図１は、本発明のレンズ基板（マイクロレンズ基板）の好適な実施形態を示す模式的な縦断面図、図２は、図１に示すレンズ基板（マイクロレンズ基板）の平面図、図３は、図１に示すレンズ基板（マイクロレンズ基板）を備えた、本発明の透過型スクリーンの好適な実施形態を示す模式的な縦断面図である。なお、以下の説明では、図１、図３中の左側を「（光の）入射側」、右側を「（光の）出射側」と言う。また、本発明においては、特に断りのない限り、「（光の）入射側」、「（光の）出射側」とは、それぞれ、画像光（映像光）を得るための光の「入射側」、「出射側」のことを指し、外光等の「入射側」、「出射側」のことを指すものではない。
【００２０】
マイクロレンズ基板（レンズ基板）１は、後述する透過型スクリーン１０を構成する部材であり、図１に示すように、所定のパターンで配列された複数個のマイクロレンズ（レンズ部）２１を備えた基板本体２と、遮光性を有する材料で構成されたブラックマトリックス（遮光膜）３と、入射した光を乱反射させることにより拡散させる機能を有する拡散部４とを備えている。また、マイクロレンズ基板１の光の入射側（すなわち、マイクロレンズ２１の光の入射側）には、着色部（外光吸収部）２２が設けられている。
また、マイクロレンズ基板１は、後に詳述するような方法により製造されたものであり、不本意な厚さのばらつきが抑制され、基板本体２中に気泡等の欠陥がなく、基板本体２の出射面側（マイクロレンズ２１が設けられた側とは反対の面側）の平坦度の高いものである。このため、マイクロレンズ基板１は、優れた光学特性を有している。
【００２１】
図中、Ｔで表される基板本体２の厚さ（マイクロレンズ（レンズ部）２１の厚さを除く厚さ（基板本体２のブランク厚さ））は、比較的薄いものであるのが好ましく、１０μｍ以下であるのが好ましく、０．０１〜１μｍであるのがより好ましい。このように、基板本体２の厚さが十分に小さいものであると、マイクロレンズ（レンズ部）２１の曲率半径を比較的小さいものとした場合であっても、マイクロレンズ２１の焦点を基板本体２の出射側の正面付近で結ばせることができるため、ブラックマトリックス（遮光部）３の開口部を比較的小さいものとすることができ、その結果、マイクロレンズ基板１の視野角特性を優れたものとしつつ、非常に優れたコントラストの画像を表示することができる。このように比較的薄い基板本体２は、後に詳述するような本発明の方法により、好適に製造することができる。
【００２２】
基板本体２の出射側の面は、うねりが抑制され平坦な面となっている。これにより、各マイクロレンズの焦点距離のばらつきが抑制され、マイクロレンズ基板１全体としての光学特性は特に優れたものとなる。
基板本体２は、通常、主として透明性を有する樹脂材料で構成される。
基板本体２を構成する樹脂材料としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００２３】
基板本体２の構成材料（固化した状態の材料）は、一般に、各種気体（マイクロレンズ基板１が用いられる雰囲気）より大きな絶対屈折率を有するものであるが、絶対屈折率の具体的な値は、１．３５〜１．９であるのが好ましく、１．４０〜１．７５であるのがより好ましい。基板本体２の構成材料の絶対屈折率が前記範囲内の値であると、光（入射光）の利用効率を特に優れたものとしつつ、視野角特性を特に優れたものとすることができる。
マイクロレンズ基板１は、光の入射する面側に凸面を有する凸レンズとしてのマイクロレンズ（レンズ部）２１を複数個備えている。
【００２４】
本実施形態において、マイクロレンズ２１は、マイクロレンズ基板１を平面視した際の縦幅（鉛直方向の幅）が横幅（水平方向の幅）よりも小さい扁平形状（略楕円形、略俵形）を有している。マイクロレンズ２１がこのような形状を有することにより、モアレ等の不都合の発生を効果的に防止しつつ、視野角特性を特に優れたものとすることができる。特に、水平方向および鉛直方向の視野角特性をともに優れたものとすることができる。
【００２５】
平面視したときのマイクロレンズ２１の短軸方向（縦方向）の長さをＬ１［μｍ］、長軸方向（横方向）の長さをＬ２［μｍ］としたとき、０．１０≦Ｌ１／Ｌ２≦０．９９の関係を満足するのが好ましく、０．５０≦Ｌ１／Ｌ２≦０．９５の関係を満足するのがより好ましく、０．６０≦Ｌ１／Ｌ２≦０．８０の関係を満足するのがさらに好ましい。上記のような関係を満足することにより、上述したような効果がさらに顕著なものとなる。
【００２６】
平面視したときのマイクロレンズ２１の短軸方向の長さ（マイクロレンズ２１の縦幅）は、１０〜５００μｍであるのが好ましく、３０〜３００μｍであるのがより好ましく、５０〜１００μｍであるのがさらに好ましい。マイクロレンズ２１の短軸方向の長さが前記範囲内の値であると、モアレ等の不都合の発生を効果的に防止しつつ、スクリーンに投影される画像において十分な解像度を得ることができるとともに、マイクロレンズ基板１（透過型スクリーン１０）の生産性をさらに高めることができる。
【００２７】
また、平面視したときのマイクロレンズ２１の長軸方向の長さ（マイクロレンズ２１の横幅）は、１５〜７５０μｍであるのが好ましく、４５〜４５０μｍであるのがより好ましく、７０〜１５０μｍであるのがさらに好ましい。マイクロレンズ２１の短軸方向の長さが前記範囲内の値であると、モアレ等の不都合の発生を効果的に防止しつつ、スクリーンに投影される画像において十分な解像度を得ることができるとともに、マイクロレンズ基板１（透過型スクリーン１０）の生産性をさらに高めることができる。
【００２８】
また、マイクロレンズ（レンズ部）２１の曲率半径は、７．５〜３７５μｍであるのが好ましく、２２．５〜２２５μｍであるのがより好ましく、３５〜７５μｍであるのがさらに好ましい。マイクロレンズ２１の曲率半径が前記範囲内の値であると、視野角特性を特に優れたものとすることができる。特に、水平方向および鉛直方向の視野角特性をともに優れたものとすることができる。また、従来のレンズ基板においては、レンズ基板の厚さを薄くすることが困難であったため、レンズ部の曲率半径を上記のような比較的小さいものとすると、遮光部（ブラックマトリックス等）の開口部を比較的大きなものとしなければならず、表示される画像のコントラストを十分に高めるのが困難であった。そのため、従来のレンズ基板においては、表示する画像のコントラストを向上させる目的で、レンズ部の曲率半径を比較的大きいものとしていたが、これにより、レンズ基板の視野角特性を犠牲にしていた。これに対し、本発明においては、基板本体の厚さを薄いものとしつつ、レンズ部の曲率半径を十分に小さいものとすることができるため、優れた視野角特性と優れたコントラストとの両立を図ることができる。なお、マイクロレンズ２１は、短軸方向についての曲率半径と、長軸方向の曲率半径が異なるものであってもよいが、このような場合、長軸方向の曲率半径が上記の範囲内の値であるのが好ましい。
【００２９】
また、マイクロレンズ２１の高さは、７．５〜３７５μｍであるのが好ましく、２２．５〜２２５μｍであるのがより好ましく、３５〜７５μｍであるのがさらに好ましい。マイクロレンズ２１の高さが前記範囲内の値であると、光の利用効率および視野角特性を、特に優れたものとすることができる。
また、これら複数個のマイクロレンズ２１は、千鳥状（千鳥格子状）に配列している。このようにマイクロレンズ２１が配列することにより、モアレ等の不都合の発生を効果的に防止することができる。これに対し、例えば、マイクロレンズが正方格子状等に配列したものであると、マイクロレンズ２１の大きさ等によっては、モアレ等の不都合の発生を十分に防止することが困難となる場合がある。また、マイクロレンズをランダムに配した場合、マイクロレンズ２１の大きさ等によっては、マイクロレンズが形成されている有効領域におけるマイクロレンズの占有率を十分に高めるのが困難となり、マイクロレンズ基板の光の透過率（光の利用効率）を十分に高めるのが困難となり、得られる画像が暗いものとなる可能性がある。
【００３０】
上記のように、本実施形態において、マイクロレンズ２１は、マイクロレンズ基板１を平面視したときに、千鳥格子状に配列しているが、複数のマイクロレンズ２１で構成される第１の行２８と、それに隣接する第２の行２９とが、縦方向に半ピッチ分だけずれているのが好ましい。これにより、光の干渉によるモアレの発生等をより効果的に防止するとともに、かつ、視野角特性を特に優れたものとすることができる。
【００３１】
なお、マイクロレンズ２１の配列方式は、上記のようなものに限定されず、例えば、正方格子状の配列であっても、光学的にランダムな配列（マイクロレンズ基板１の主面側から平面視したときに、各マイクロレンズ２１が互いにランダムな位置関係となるように配されたもの）であってもよい。
また、マイクロレンズ基板１を光の入射面側（図２で示した方向）から平面視したときの、マイクロレンズ２１が形成されている有効領域において、マイクロレンズ２１の占有率は、９０〜１００％であるのが好ましい。マイクロレンズ２１の占有率が前記範囲内の値であると、光利用効率をさらに向上させることができ、投影させる画像の輝度、コントラストを特に優れたものとすることができる。なお、マイクロレンズ２１の占有率は、平面視したときのマイクロレンズ２１の中心２１１と、当該マイクロレンズ２１に隣接する、マイクロレンズ２１が形成されていない部位の中心部とを結ぶ線分において、マイクロレンズ２１が形成されている部位の長さＬ３［μｍ］と、前記線分の長さＬ４［μｍ］との比率（Ｌ３／Ｌ４×１００［％］）として求めることができる（図２参照）。
【００３２】
上記のように、マイクロレンズの形状や配列方式等を厳密に規定することにより、光の干渉によるモアレの発生を効果的に防止しつつ、視野角特性等を特に優れたものとすることができる。特に、マイクロレンズの形状や配列方式等を上記のように厳密に規定することにより、上記のような形状、配列方式のマイクロレンズを有することによる効果と、後に詳述するような方法により形成されたブラックマトリックス３を有することによる効果とが相乗的に作用し合い、特に優れた効果（例えば、特に優れた視野角特性、光利用効率等）が得られる。
【００３３】
また、各マイクロレンズ２１は、入射側に突出した凸レンズとして形成されており、焦点ｆが、ブラックマトリックス（遮光膜）３に設けられた開口部（非遮光部）３１の近傍に位置するように設計されている。すなわち、マイクロレンズ基板１に対して、ほぼ垂直な方向から入射した平行光Ｌａ（後述するフレネルレンズ部５からの平行光Ｌａ）は、マイクロレンズ基板１の各マイクロレンズ２１によって集光され、ブラックマトリックス３の開口部３１近傍で焦点ｆを結ぶ。このように、ブラックマトリックス３の開口部３１の近傍でマイクロレンズ２１が焦点を結ぶことにより、光の利用効率を特に優れたものとすることができる。また、開口部３１の近傍でマイクロレンズ２１が焦点を結ぶことにより、開口部３１の面積を小さくすることができる。すなわち、マイクロレンズ基板１を平面視したときの、ブラックマトリックス３（開口部３１以外の領域）で覆われた面積の割合を大きくすることができる。その結果、マイクロレンズ基板を透過した光により形成される画像のコントラストを特に優れたものとすることができる。
【００３４】
また、前述したように、本実施形態のマイクロレンズ基板１の光の入射側（すなわち、マイクロレンズ２１の光の入射側）には、着色部２２が設けられている。着色部２２は、入射側から入射した光を十分に透過することができるとともに、外光（例えば、光の出射側等から不本意に入射した外光等）が、出射側に反射するのを防止する機能を有する。このような着色部を有することにより、コントラストに優れた画像を得ることができる。
【００３５】
特に、本実施形態において、着色部２２は、後に詳述するように、基板本体２に着色液（特に、組成に特徴を有する着色液）を付与することにより形成されたものである。より詳しく説明すると、着色部２２は、後に詳述するような着色液を基板本体２に付与することにより、着色剤が基板本体２（マイクロレンズ２１）の内部に含浸して形成されたものである。着色部２２がこのようにして形成されたものであると、基板本体上に着色層を積層（外付け）した場合に比べて、着色層の密着性が高くなる。その結果、例えば、界面付近での屈折率の変化等によるマイクロレンズ基板の光学特性への悪影響の発生をより確実に防止することができる。
【００３６】
また、着色部２２は、基板本体２に着色液を付与することにより形成されたものであるため、各部位での厚さのばらつき（特に、基板本体の表面形状に対応しない厚さのばらつき）が小さい。これにより、投射される画像において、色ムラ等の不都合が発生するのをより確実に防止することができる。
また、着色部２２は、着色剤を含む材料で構成されているものの、通常、その主成分は、基板本体２（マイクロレンズ２１）の他の部位の主成分と同様である。したがって、着色部２２と、それ以外の非着色部との境界付近での急激な屈折率の変化等が生じ難い。したがって、マイクロレンズ基板１全体としての光学特性を設計し易く、また、マイクロレンズ基板１としての光学特性は安定し、信頼性の高いものとなる。
【００３７】
着色部２２の色は、特に限定されないが、青色を基調とし、赤色あるいは茶色あるいは黄色を混色した着色剤を用い、外観としては無彩色で黒色であり、光源の光の三原色のバランスを制御する特定の波長の光を選択的に吸収または透過するものであるのが好ましい。これにより、外光の反射を防止し、マイクロレンズ基板を透過した光により形成される画像の色調を正確に表現し、さらに色座標が広く（色調の表現の幅が十分に広く）、より深い黒を表現できることで、結果的にコントラストを特に優れたものとすることができる。
【００３８】
また、基板本体２の光の出射側の面には、ブラックマトリックス３が設けられている。ブラックマトリックス３は、遮光性を有する材料で構成され、膜状に形成されたものである。このようなブラックマトリックス３を有することにより、当該ブラックマトリックス３に、外光（投影画像を形成する上で好ましくない外光）を吸収させることができ、スクリーンに投影される画像を、コントラストに優れたものとすることができる。特に、前述したような着色部２２を有するとともに、ブラックマトリックス３を有することにより、マイクロレンズ基板１による画像のコントラストを特に優れたものとすることができる。
このようなブラックマトリックス３は、各マイクロレンズ２１を透過した光の光路上に開口部３１を有している。これにより、各マイクロレンズ２１で集光された光を、効率良く、ブラックマトリックス３の開口部３１を通過させることができる。その結果、マイクロレンズ基板１の光利用効率を高いものとすることができる。
【００３９】
ところで、後に詳述する本発明のレンズ基板の製造方法によれば、基板本体の厚さの不本意なばらつきを抑制することができる。このため、各レンズ部（マイクロレンズ）の焦点距離のばらつきを抑制することができ、その結果、後述するような方法で、遮光部（ブラックマトリックス）に開口部を形成した場合、遮光部に設けられる開口部の大きさのばらつきを抑制することができる。これにより、輝度ムラの少ない好適な画像を表示することができる。
【００４０】
また、開口部３１は、ブラックマトリックス３の開口部３１以外の部位で外光の反射を効果的に防止しつつ、画像形成用の光がブラックマトリックス３により吸収、反射されるのを十分に防止するような大きさで設けられている。
ブラックマトリックス３の開口部３１は、いかなる形状のものであってもよいが、平面視したときの形状が略円形であるのが好ましい。開口部３１が略円形である場合、開口部３１の大きさは、特に限定されないが、その直径が、１〜１００μｍであるのが好ましく、２〜１０μｍであるのがより好ましく、２〜５μｍであるのがさらに好ましい。これにより、スクリーンに投影される画像を、よりコントラストに優れたものとすることができる。
【００４１】
また、開口部３１の直径（開口部３１の形状が異形状である場合には、その最大長さ）の標準偏差は、２μｍ以下であるのが好ましく、０．５μｍ以下であるのがより好ましい。これにより、表示される画像の輝度ムラをより効果的に防止することができる。
また、ブラックマトリックス３の厚さ（平均厚さ）は、０．３〜８μｍであるのが好ましく、０．８〜７μｍであるのがより好ましく、１．４〜６μｍであるのがさらに好ましい。ブラックマトリックス３の厚さが前記範囲内の値であると、ブラックマトリックス３の不本意な剥離、クラック等をより確実に防止しつつ、ブラックマトリックス３としての機能（すなわち、画像のコントラストを向上させる機能）をより効果的に発揮させることができ、例えば、マイクロレンズ基板１を備えた透過型スクリーン１０において、投影される画像のコントラストを特に優れたものとすることができる。
【００４２】
また、平面視したときの開口部３１のブラックマトリックス３に対する面積比（開口率）は、６０〜９５％であるのが好ましく、８０〜９５％であるのがより好ましく、８８〜９５％であるのがさらに好ましい。開口率が前記範囲内の値であると、外光（例えば、光の入射側とは反対側から不本意に入射した外光等）が、出射側に反射するのを十分に低く抑えることができ、光の利用効率を特に優れたものとしつつ、映り込みを防止して、得られる画像のコントラストを特に優れたものとすることができるとともに、マイクロレンズ基板１の視野角特性を特に優れたものとすることができる。これに対し、開口率が前記下限値未満であると、光の利用効率、視野角特性を十分に優れたものとするのが困難となる可能性がある。また、開口率が前記上限値を越えると、外光反射を十分に低く抑えることが困難となり、映り込みを防止して、得られる画像のコントラストを十分に優れたものとするのが困難となる可能性がある。
【００４３】
また、マイクロレンズ基板１の光の出射側の面には、拡散部４が設けられている。拡散部４は、入射した光（入射光）を乱反射させることにより拡散させる機能を有するものである。このような拡散部４を有することにより、視野角特性を優れたものとすることができる。また、拡散部４は、ブラックマトリックス３より光の出射側に形成された領域を有するものである。このような構成であることにより、拡散部４に入射した光を、出射側（光の入射側とは反対側の方向）に効率よく向かわせることができ、透過型スクリーン１０の視野角特性を特に優れたものにすることができる（スクリーンに投影される画像を好適に視認することができる視野角を特に大きいものとすることができる）。本実施形態では、拡散部４は、光透過性に優れた実質的に透明な材料（例えば、アクリル系樹脂、ポリカーボネート樹脂等）中に、拡散材が分散した構成になっている。拡散材としては、例えば、微粒子状（ビーズ状）のシリカ、ガラス、樹脂等を用いることができる。拡散材の平均粒径は、特に限定されないが、１〜５０μｍであるのが好ましく、２〜１０μｍであるのがより好ましい。
【００４４】
また、拡散部４の厚さは、特に限定されないが、０．０５〜５ｍｍであるのが好ましく、０．７〜４ｍｍであるのがより好ましく、１．０〜３ｍｍであるのがさらに好ましい。拡散部４の厚さが前記範囲内の値であると、光の利用効率を十分に高いものとしつつ、視野角特性を特に優れたものとすることができる。これに対し、拡散部４の厚さが前記下限値未満であると、拡散部４を設けることによる効果が十分に発揮されない可能性がある。また、拡散部４の厚さが前記上限値を超えると、光（光子）と拡散材とが衝突する確率（頻度）が急激に高くなる傾向を示し、消光が起こり易く、また、光拡散部内に入射した光（光子）が、再び入射側に戻る可能性も高くなる。その結果、光の利用効率を十分に高めるのが困難になる可能性がある。
マイクロレンズ基板１の光の利用効率（マイクロレンズ基板１の入射面側から入射する光の光量に対する、出射面側から出射する光の光量の割合）は、７０％以上であるのが好ましく、８０％以上であるのがより好ましく、８５％以上であるのがさらに好ましい。これにより、より明るい画像を好適に表示することができる。
【００４５】
次に、上述したようなマイクロレンズ基板１を備えた透過型スクリーン１０について説明する。
図３に示すように、透過型スクリーン１０は、フレネルレンズ部５と、前述したマイクロレンズ基板１とを備えている。フレネルレンズ部５は、光（画像光）の入射側に設置されており、フレネルレンズ部５を透過した光が、マイクロレンズ基板１に入射する構成になっている。
フレネルレンズ部５は、出射側表面に、ほぼ同心円状に形成されたプリズム形状のフレネルレンズ５１を有している。このフレネルレンズ部５は、投射レンズ（図示せず）からの画像光を屈折させ、マイクロレンズ基板１の主面の垂直方向に平行な平行光Ｌａにするものである。
【００４６】
以上のように構成された透過型スクリーン１０では、投射レンズからの映像光が、フレネルレンズ部５によって屈折し、平行光Ｌａとなる。そして、この平行光Ｌａは、マイクロレンズ基板１の着色部が形成された面側から入射し、各マイクロレンズ２１によって集光し、焦点を結んだ後に拡散する。このとき、ブラックマトリックス３は必要かつ十分な大きさの開口部３１を有するものであるため、マイクロレンズ基板１に入射した光は、十分な透過率でマイクロレンズ基板１を透過する。開口部３１を通過した光は、拡散し、観察者に平面画像として観測される。
【００４７】
次に、本発明のレンズ基板の製造方法について、前述したマイクロレンズ基板を例に説明する。
図４は、マイクロレンズ基板（レンズ基板）の製造に用いる凹部付き部材（レンズ基板製造用成形型）を示す模式的な縦断面図、図５は、図４に示す凹部付き部材（レンズ基板製造用成形型）の製造方法を示す模式的な縦断面図である。図６、図７、図８は、図１に示すマイクロレンズ基板（レンズ基板）の製造方法の一例を示す模式的な縦断面図、図９は、マイクロレンズによる光の屈折と、基板本体から出射する光の光度分布とを説明するための図、図１０、図１１、図１２は、基板本体に光を照射する際の光の入射方向（フォトポリマーを露光する際の光の照射方法）を説明するための図である。なお、以下の説明では、図６〜図９中の下側、図１０〜図１２中の上側を「（光の）入射側」、図６〜図９中の上側、図１０〜図１２中の下側を「（光の）出射側」と言う。
【００４８】
また、凹部付き部材の製造においては、実際には基板上に多数の凹部（マイクロレンズ用凹部）を形成し、マイクロレンズ基板（基板本体）の製造においては、実際には多数の凸部（凸レンズ）を形成するが、ここでは、説明をわかりやすくするために、その一部分を強調して示した。
まず、マイクロレンズ基板の製造方法の説明に先立ち、マイクロレンズ基板の製造に用いる凹部付き部材（レンズ基板製造用成形型）の構成およびその製造方法について説明する。
【００４９】
凹部付き部材（レンズ基板製造用成形型）６は、いかなる材料で構成されたものであってもよいが、たわみを生じ難く、傷つき難い材料で構成されたものであるのが好ましい。凹部付き部材６の構成材料としては、例えば、各種ガラス材料、各種樹脂材料等が挙げられる。ガラス材料としては、例えば、ソーダガラス、結晶性ガラス、石英ガラス、鉛ガラス、カリウムガラス、ホウケイ酸ガラス、無アルカリガラス等が挙げられ、また、樹脂材料としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂等、またはこれらを主とする共重合体、ブレンド体、ポリマーアロイ等の各種樹脂材料等が挙げられ、これらのうちの１種または２種以上を組み合わせて用いることができる。この中でも、凹部付き部材６の構成材料としては、ガラス材料が好ましく、ソーダガラス、結晶性ガラス（例えば、ネオセラム等）、無アルカリガラスがより好ましい。このような材料は、一般に、形状の安定性に優れている。このため、凹部付き部材６が有する凹部６１の形状の安定性（信頼性）や、当該凹部６１を用いて形成されるマイクロレンズ２１の寸法精度等を特に優れたものとすることができ、レンズ基板としての光学特性を特に信頼性の高いものとすることができる。また、ガラス材料は、一般に、形状の安定性に優れているため、後に詳述するマイクロレンズ基板１の製造方法において、製造された基板本体２の取り扱い性が向上する。また、ソーダガラス、結晶性ガラス、無アルカリガラスは、加工が容易であるとともに、比較的安価であり、製造コストの面からも有利である。
【００５０】
また、マイクロレンズ基板１の製造において、後に説明するような方法（凹部付き部材６を介して、基板本体２に光を入射させ、マイクロレンズ（レンズ部）２１により集光した光を遮光膜形成用材料３２に照射する方法）により、ブラックマトリックス３を形成する場合、凹部付き部材６は、各種気体（例えば、空気、各種不活性ガス等）よりも大きな屈折率（絶対屈折率）を有し、かつ、基材本体２の構成材料（固化した状態の構成材料）よりも小さい屈折率（絶対屈折率）を有する材料で構成されたものである。これにより、後に詳述するように、最適な光度分布の光を遮光膜形成用材料３２に照射することができ、これにより、最適な大きさの開口部３１を、より効率良く形成することができる。また、このような場合、凹部付き部材６の構成材料の絶対屈折率は、基板本体２の構成材料（固化した状態の材料）の絶対屈折率よりも小さければ特に限定されないが、１．２〜１．８であるのが好ましく、１．３５〜１．６５であるのがより好ましい。凹部付き部材６の構成材料の絶対屈折率が前記範囲内の値であると、前述したような効果がさらに顕著なものとして発揮される。ところで、上述したようなガラス材料は、一般に、優れた透明性を有し、光の透過率に優れるとともに、一般に、上記範囲の屈折率を有しているものが多い。このような観点からも、凹部付き部材６の構成材料としては、ガラス材料が好ましい。また、基板本体２の構成材料（固化した状態の材料）の絶対屈折率をｎ１、凹部付き部材６の構成材料の絶対屈折率をｎ２としたとき、０．０１＜ｎ１−ｎ２＜０．８の関係を満足するのが好ましく、０．０１＜ｎ１−ｎ２＜０．４の関係を満足するのが好ましく、０．０１＜ｎ１−ｎ２＜０．２５の関係を満足するのが好ましい。このような関係を満足することにより、後に詳述するように、最適な光度分布の光を遮光膜形成用材料３２に照射することができ、これにより、最適な大きさの開口部３１を、より効率良く形成することができる。
【００５１】
凹部付き部材（レンズ基板製造用成形型）６は、マイクロレンズ２１の配列方式に対応する方式（転写された位置関係）で配列した、複数個の凹部（マイクロレンズ形成用凹部）６１を備えている。そして、これらの凹部６１は、マイクロレンズ２１が凸部であるのに対し凹部である以外は、マイクロレンズ２１に対応する形状（転写された形状である以外は実質的に同一の形状）、寸法を有している。
【００５２】
より詳しく説明すると、本実施形態において、凹部（マイクロレンズ形成用凹部）６１は、凹部付き部材６を平面視した際の縦幅（鉛直方向の幅）が横幅（水平方向の幅）よりも小さい扁平形状（略楕円形、略俵形）を有している。凹部６１がこのような形状を有することにより、モアレ等の不都合の発生を効果的に防止しつつ、視野角特性を特に優れたものとすることができるマイクロレンズ基板１の製造に好適に用いることができる。
【００５３】
また、平面視したときの凹部６１の短軸方向（縦方向）の長さをＬ１［μｍ］、長軸方向（横方向）の長さをＬ２［μｍ］としたとき、０．１０≦Ｌ１／Ｌ２≦０．９９の関係を満足するのが好ましく、０．５０≦Ｌ１／Ｌ２≦０．９５の関係を満足するのがより好ましく、０．６０≦Ｌ１／Ｌ２≦０．８０の関係を満足するのがさらに好ましい。上記のような関係を満足することにより、上述したような効果がさらに顕著なものとなる。
【００５４】
また、平面視したときの凹部６１の短軸方向の長さは、１０〜５００μｍであるのが好ましく、３０〜３００μｍであるのがより好ましく、５０〜１００μｍであるのがさらに好ましい。凹部６１の短軸方向の長さが前記範囲内の値であると、製造されるマイクロレンズ基板１の視野角特性、およびマイクロレンズ基板１により投影される画像のコントラスト、輝度を特に優れたものとしつつ、投影される画像において十分な解像度を得ることができる。また、凹部６１の短軸方向の長さが前記範囲内の値であると、製造されるマイクロレンズ基板１を用いた際に、モアレ等の不都合の発生を効果的に防止することができるとともに、マイクロレンズ基板１（凹部付き部材６）の生産性をさらに高めることができる。
【００５５】
また、平面視したときの凹部６１の長軸方向の長さは、１５〜７５０μｍであるのが好ましく、４５〜４５０μｍであるのがより好ましく、７０〜１５０μｍであるのがさらに好ましい。凹部６１の長軸方向の長さが前記範囲内の値であると、製造されるマイクロレンズ基板１の視野角特性、およびマイクロレンズ基板１により投影される画像のコントラスト、輝度を特に優れたものとしつつ、投影される画像において十分な解像度を得ることができる。また、凹部６１の長軸方向の長さが前記範囲内の値であると、製造されるマイクロレンズ基板１を用いた際に、モアレ等の不都合の発生を効果的に防止することができるとともに、マイクロレンズ基板１（凹部付き部材６）の生産性をさらに高めることができる。
【００５６】
また、凹部６１の曲率半径は、７．５〜３７５μｍであるのが好ましく、２２．５〜２２５μｍであるのがより好ましく、３５〜７５μｍであるのがさらに好ましい。凹部６１の曲率半径が前記範囲内の値であると、製造されるマイクロレンズ基板１の視野角特性を特に優れたものとすることができる。特に、水平方向および鉛直方向の視野角特性をともに優れたものとすることができる。なお、凹部６１は、短軸方向についての曲率半径と、長軸方向の曲率半径が異なるものであってもよいが、このような場合、長軸方向の曲率半径が上記の範囲内の値であるのが好ましい。
また、凹部６１の深さは、７．５〜３７５μｍであるのが好ましく、２２．５〜２２５μｍであるのがより好ましく、３５〜７５μｍであるのがさらに好ましい。凹部６１の深さが前記範囲内の値であると、製造されるマイクロレンズ基板１の視野角特性を、特に優れたものとすることができる。
【００５７】
また、これら複数個の凹部６１は、千鳥状（千鳥格子状）に配列している。このように凹部６１が配列することにより、製造されるマイクロレンズ基板１を用いた際に、モアレ等の不都合の発生を効果的に防止することができる。これに対し、例えば、凹部が正方格子状等に配列したものであると、凹部（マイクロレンズ）の大きさ等によっては、モアレ等の不都合の発生を十分に防止することが困難となる。また、凹部をランダムに配した場合、凹部（マイクロレンズ）の大きさ等によっては、凹部が形成されている有効領域における凹部の占有率を十分に高めるのが困難となり、マイクロレンズ基板の光の透過率（光の利用効率）を十分に高めるのが困難となり、得られる画像が暗いものとなる可能性がある。
【００５８】
また、上記のように、凹部６１は、凹部付き部材６を平面視したときに、千鳥格子状に配列しているが、複数の凹部６１で構成される第１の行と、それに隣接する第２の行とが、縦方向に半ピッチ分だけずれているのが好ましい。これにより、製造されるマイクロレンズ基板１を用いた際に、光の干渉によるモアレの発生等をより効果的に防止することができるとともに、かつ、視野角特性を特に優れたものとすることができる。
【００５９】
なお、上記の説明では、凹部６１が、凹と凸の関係である以外は、マイクロレンズ２１と、実質的に同一の形状（寸法）、配列方式を有しているものとして説明したが、例えば、基板本体２の構成材料が収縮し易いものである場合（基板本体２を構成する組成物が固化等により収縮する場合）、その収縮率等を考慮し、マイクロレンズ２１と凹部６１とについて、これらの間で、形状（寸法）、占有率等が異なるようにしてもよい。
【００６０】
次に、凹部付き部材の製造方法について、図５を参照しながら説明する。なお、実際には基板上に多数の凹部（マイクロレンズ形成用凹部）を形成するが、ここでは、説明をわかりやすくするために、その一部分を強調して示した。
まず、凹部付き部材６を製造するに際し、基板７を用意する。
この基板７は、厚さが均一で、たわみや傷のないものが好適に用いられる。また、基板７は、洗浄等により、その表面が清浄化されているものが好ましい。
【００６１】
＜Ａ１＞用意した基板７の表面に、多数個の初期孔（開口部）８１を有するマスク８を形成するとともに、基板７の裏面（マスク８が形成される面と反対側の面）に裏面保護膜８９を形成する（マスキング工程、図５（ａ）、図５（ｂ）参照）。
特に、本実施形態では、まず、図５（ａ）に示すように、用意した基板７の裏面に裏面保護膜８９を形成するとともに、基板７の表面にマスク形成用膜９を形成し（マスク形成用膜形成工程）、その後、図５（ｂ）に示すように、マスク形成用膜９に初期孔８１を形成すること（初期孔形成工程）によりマスク８を得る。マスク形成用膜９および裏面保護膜８９は同時に形成することもできる。
【００６２】
マスク形成用膜９は、レーザ光の照射等により、後述する初期孔８１を形成することができるとともに、後述するエッチング工程におけるエッチングに対する耐性を有するものが好ましい。換言すれば、マスク形成用膜９（マスク８）は、エッチングレートが、基板７と略等しいか、または、基板７に比べて小さくなるように構成されるのが好ましい。
かかる観点からは、マスク形成用膜９（マスク８）を構成する材料としては、例えばＣｒ、Ａｕ、Ｎｉ、Ｔｉ、Ｐｔ等の金属やこれらから選択される２種以上を含む合金、前記金属の酸化物（金属酸化物）、シリコン、樹脂等が挙げられる。
また、マスク形成用膜９（マスク８）は、例えば、実質的に均一な組成を有するものであってもよいし、異なる複数の層を有する積層体等であってもよい。
【００６３】
上記のように、マスク形成用膜９（マスク８）の構成は、特に限定されるものではないが、主としてクロムで構成される層と、主として酸化クロムで構成される層とを有する積層体であるのが好ましい。このような構成のマスク形成用膜９は、後述するようなレーザ光の照射等により、所望の形状の開口部を容易かつ確実に形成することができるものであり、また、このような構成のマスク形成用膜９を用いて得られるマスク８は、様々な組成のエッチング液に対して優れた安定性を有している（後述するエッチング工程において基板７をより確実に保護することができる）。また、基板７がガラスで構成されたものであり、かつマスク形成用膜９（マスク８）が上記のような構成のものであると、例えば、後述するエッチング工程において、エッチング液として一水素二フッ化アンモニウムを含む液体を好適に用いることができる。一水素二フッ化アンモニウムは毒劇物ではないため、作業中の人体や環境への影響をより確実に防止することができる。また、上記のような構成のマスク形成用膜９（マスク８）は、マスクの内部応力を効率良く緩和することができ、基板７との密着性（特に、エッチング工程における密着性）に特に優れている。このようなことから、上記のような構成のマスク形成用膜９（マスク８）を用いることにより、所望の形状の凹部６１を容易かつ確実に形成することができる。
【００６４】
マスク形成用膜９の形成方法は特に限定されないが、マスク形成用膜９（マスク８）をクロム（Ｃｒ）、金（Ａｕ）等の金属材料（合金を含む）や金属酸化物（例えば酸化クロム）、またはこれらの複合材料（例えば、金属材料で構成された金属層と、金属酸化物で構成された金属酸化物層とを有する積層体等）で構成されたものとする場合、マスク形成用膜９は、例えば、蒸着法やスパッタリング法等により、好適に形成することができる。また、マスク形成用膜９（マスク８）をシリコンで構成されたものとする場合、マスク形成用膜９は、例えば、スパッタリング法やＣＶＤ法等により、好適に形成することができる。
【００６５】
マスク形成用膜９（マスク８）の厚さは、マスク形成用膜９（マスク８）を構成する材料によっても異なるが、０．０１〜２．０μｍ程度が好ましく、０．０１〜０．３μｍ程度がより好ましい。厚さが前記下限値未満であると、マスク形成用膜９の構成材料等によっては、後述する初期孔形成工程（開口部形成工程）において形成される初期孔８１の形状が歪んでしまう可能性がある。また、後述するエッチング工程でウェットエッチングを施す際に、基板７のマスクした部分を十分に保護できない可能性がある。一方、上限値を超えると、マスク形成用膜９の構成材料等によっては、後述する初期孔形成工程において、貫通する初期孔８１を形成するのが困難になるほか、マスク形成用膜９（マスク８）の内部応力によりマスク形成用膜９（マスク８）が剥がれ易くなる場合がある。
【００６６】
裏面保護膜８９は、次工程以降で基板７の裏面を保護するためのものである。この裏面保護膜８９により、基板７の裏面の侵食、劣化等が好適に防止される。この裏面保護膜８９は、例えば、マスク形成用膜９（マスク８）と同様の構成を有している。このため、裏面保護膜８９は、マスク形成用膜９の形成と同時に、マスク形成用膜９と同様に設けることができる。
【００６７】
次に、図５（ｂ）に示すように、マスク形成用膜９に、複数個の初期孔（開口部）８１を形成し、マスク８を得る（初期孔形成工程）。本工程で形成される初期孔８１は、後述するエッチングの際のマスク開口として機能するものである。
初期孔８１の形成方法は、特に限定されないが、レーザ光の照射による方法であるのが好ましい。これにより、所望のパターンに配列した所望の形状の初期孔８１を容易かつ精確に形成することができる。その結果、凹部６１の形状、配列方式等をより確実に制御することができる。また、初期孔８１をレーザの照射により形成することにより、凹部付き部材を生産性良く製造することができる。特に、大面積の基板にも簡単に凹部を形成することができる。また、レーザ光の照射でマスク形成用膜９に初期孔８１を形成することで、従来のようなフォトリソグラフィ法によってレジスト膜に開口部を形成する場合に比べて、簡単かつ安価に開口部（初期孔８１）を形成することができる。
【００６８】
また、レーザ光の照射により初期孔８１を形成する場合、使用するレーザ光の種類は、特に限定されないが、ルビーレーザ、半導体レーザ、ＹＡＧレーザ、フェムト秒レーザ、ガラスレーザ、ＹＶＯ４レーザ、Ｎｅ−Ｈｅレーザ、Ａｒレーザ、ＣＯ２レーザ、エキシマレーザ等が挙げられる。また、各レーザのＳＨＧ、ＴＨＧ、ＦＨＧ等の波長を使っても良い。
【００６９】
本工程で形成する初期孔８１は、その形状、大きさは特に限定されないが、略円形で、その直径が、０．５〜３０μｍであるのが好ましく、１．０〜１０μｍであるのがより好ましく、１．５〜５μｍであるのがさらに好ましい。初期孔８１の直径が前記範囲内の値であると、後述するエッチング工程において、前述したような形状の凹部６１を確実に形成することができる。ただし、初期孔８１が、略楕円形のように扁平形状のものである場合、短軸方向の長さを、直径の値として代用することができる。すなわち、本工程で形成する初期孔８１が扁平形状のものである場合、初期孔８１の幅（短軸方向の長さ）は、特に限定されないが、０．８〜３０μｍであるのが好ましく、１．０〜１０μｍであるのがより好ましく、１．５〜５μｍであるのがさらに好ましい。初期孔８１の幅が前記範囲内の値であると、後述するエッチング工程において、前述したような形状の凹部６１を確実に形成することができる。
【００７０】
また、本工程で形成する初期孔８１が扁平形状のものである場合、初期孔８１の長さ（長軸方向の長さ）は、０．５〜３０μｍであるのが好ましく、１．０〜１５μｍであるのがより好ましく、１．５〜１０μｍであるのがさらに好ましい。初期孔８１の長さが前記範囲内の値であると、後述するエッチング工程において、前述したような形状の凹部６１をより確実に形成することができる。
【００７１】
＜Ａ２＞次に、図５（ｃ）に示すように、初期孔８１が形成されたマスク８を用いて基板７にエッチングを施し、基板７上に多数の凹部６１を形成する（エッチング工程）。
エッチングの方法は、特に限定されず、例えば、ウェットエッチング、ドライエッチング等が挙げられる。以下の説明では、ウェットエッチングを用いる場合を例に挙げて説明する。
【００７２】
初期孔８１が形成されたマスク８で被覆された基板７に対して、エッチング（ウェットエッチング）を施すことにより、図５（ｃ）に示すように、基板７は、マスク８が存在しない部分（マスク８の初期孔８１に対応する部位）より食刻され、基板７上に多数の凹部６１が形成される。上述したように、マスク８に形成された初期孔８１が千鳥状（千鳥格子状）の配置であるため、形成される凹部６１は、基板７の表面に千鳥状（千鳥格子状）に配置されたものとなる。
【００７３】
また、ウェットエッチング法を用いると、凹部６１を好適に形成できる。そして、エッチング液として、例えば、一水素二フッ化アンモニウムを含むエッチング液を用いると、基板７をより選択的に食刻することができ、凹部６１を好適に形成することができる。
マスク８（マスク形成用膜９）が主としてクロム、酸化クロムで構成されたものである場合、フッ酸系エッチング液としては、一水素二フッ化アンモニウムを含む液体が特に好適である。一水素二フッ化アンモニウム溶液は毒劇物ではないため、作業中の人体や環境への影響を防止することができる。また、エッチング液として、一水素二フッ化アンモニウムを用いる場合、該エッチング液中には、例えば、過酸化水素および／または硫酸が含まれていてもよい。これにより、エッチングスピートをより速くすることができる。
また、ウェットエッチングによれば、ドライエッチングに比べて簡単な装置で処理を行うことができ、さらに、一度に多くの基板に対して処理を行うことができる。これにより生産性が向上し、安価に凹部付き部材６を提供することができる。
【００７４】
＜Ａ３＞次に、図５（ｄ）に示すように、マスク８を除去する（マスク除去工程）。また、この際、マスク８の除去とともに、裏面保護膜８９も除去することにより、凹部付き部材６が得られる。
マスク８が、前述したような主としてクロムで構成される層と、主として酸化クロムで構成される層とを有する積層体である場合、マスク８の除去は、例えば、硝酸第二セリウムアンモニウムと過塩素酸とを含む混合物を用いたエッチングにより好適に行うことができる。
【００７５】
また、例えば、凹部付き部材６の凹部６１が設けられている面側に、離型処理を施してもよい。これにより、後に詳述するマイクロレンズ基板１の製造方法において、基板本体２が有するマイクロレンズ２１にカケ等の欠陥が生じるのを十分に防止しつつ、凹部付き部材６を容易に取り外すことができ、結果として、最終的なマイクロレンズ基板１において、マイクロレンズ２１の欠陥を防止することができる。離型処理としては、アルキルポリシロキサン等のシリコーン系樹脂、ポリテトラフルオロエチレン等のフッ素系樹脂等の離型性を有する物質で構成される被膜の形成、ヘキサメチルジシラザン（［（ＣＨ３）３Ｓｉ］２ＮＨ）等のシリル化剤による表面処理、フッ素系ガスによる表面処理等が挙げられる。
【００７６】
以上により、図５（ｄ）および図４に示すように、基板７上に多数の凹部６１が千鳥状に形成された凹部付き部材６が得られる。
基板７上に千鳥状に配された複数個の凹部６１を形成する方法は、特に限定されるものではないが、上述したような方法（レーザ光の照射によりマスク形成用膜９に初期孔８１を形成してマスク８を得、その後、そのマスク８を用いてエッチングを行うことにより、基板７上に凹部６１を形成する方法）により形成した場合、以下のような効果が得られる。
【００７７】
すなわち、レーザ光の照射によりマスク形成用膜９に初期孔８１を形成することで、従来のようなフォトリソグラフィ法によって開口部を形成する場合に比べて簡単かつ安価に、所定パターンで開口部（初期孔８１）を有するマスクを得ることができる。これにより生産性が向上し、安価に凹部付き部材６を提供することができる。
また、上述したような方法によれば、大型の基板に対する処理も容易に行うことができる。大型の基板（凹部付き部材、レンズ基板）を製造する場合に、従来のように複数の基板を貼り合わせる必要がなくなり、貼り合わせの継ぎ目をなくすことができる。これにより高品質で大型の基板（凹部付き部材、レンズ基板）を簡便な方法で安価に製造することができる。
また、初期孔８１の形成をレーザの照射により行う場合、形成される初期孔８１の形状、大きさ、配列等を、容易かつ確実に管理することができる。
【００７８】
次に、上述した凹部付き部材６を用いて、マイクロレンズ基板１を製造する方法について説明する。
＜Ｂ１＞まず、図６（ａ）に示すように、凹部付き部材６の凹部６１が形成された側の面に、流動性を有する状態の第１の組成物２３を付与する（第１の組成物付与工程）。
第１の組成物２３としては、通常、製造すべき基板本体２の構成材料（形成すべき基板本体２の対応する部位の構成材料）に対応する材料で構成されたものであり、例えば、軟化状態の樹脂材料、未重合（未硬化）の樹脂材料等を用いることができる。第１の組成物２３は、後述する固化工程で固化し得るものであればいかなるものであってもよいが、光硬化性を有するものであるのが好ましい。これにより、後述する固化工程をより効率良く行うことができ、マイクロレンズ基板１の生産性を特に優れたものとすることができる。また、基板本体２中に気泡等が入り込むのをより確実に防止することができる。また、第１の組成物２３は、溶媒や、拡散材（例えば、ポリスチレンビーズ、ガラスビーズ、有機架橋ポリマー等）等を含むものであってもよい。
【００７９】
本工程における第１の組成物２３の粘度は、１．０〜１０［Ｐａ・ｓ］であるのが好ましく、１．０〜２．０［Ｐａ・ｓ］であるのがより好ましい。第１の組成物２３の粘度が前記範囲内の値であると、後述する固化工程で得られる固化部２４の表面をより平坦度の高いものとすることができ、基板本体２の不本意な厚さのばらつきをより効果的に防止することができる。また、基板本体２中に気泡等が入り込むのをより確実に防止することができる。
【００８０】
本工程の後であって、以下に説明する固化工程の前に、凹部付き部材６上に付与された第１の組成物２３の表面を平坦化する工程（平坦化工程）を設けてもよい。これにより、形成される基板本体２の不本意な厚さのばらつきをより効果的に防止することができる。平坦化工程は、いかなる方法で行うものであってもよいが、凹部付き部材６の凹凸面（凹部６１が設けられた面）上に付与された第１の組成物２３の表面を、スキージーにより、平坦化するのが好ましい。これにより、効率良く、第１の組成物２３の表面を平坦化することができる。
【００８１】
＜Ｂ２＞次に、第１の組成物２３を固化（ただし、硬化（重合）を含む）させる（固化工程。図６（ｂ）参照）。これにより、固化部２４が形成される。本工程で形成される固化部２４は、その表面の凹凸の度合いが、凹部付き部材（レンズ基板製造用型）６の凹凸面（凹部６１が設けられた側の面）の凹凸の度合いよりも小さいものである。
第１の組成物２３の固化は、いかなる方法で行うものであってもよいが、第１の組成物２３が光硬化性を有するものである場合、光（例えば、紫外線、可視光）の照射により行うのが好ましい。これにより、本工程をより効率良く行うことができ、マイクロレンズ基板１の生産性を特に優れたものとすることができる。また、基板本体２中に気泡等が入り込むのをより確実に防止することができる。なお、第１の組成物２３の固化は、例えば、電子線の照射、加熱等により行うものであってもよい。また、第１の組成物２３が熱可塑性樹脂を含む材料で構成されたものである場合、第１の組成物２３の冷却により行うものであってもよい。
【００８２】
本工程で形成される固化部２４の厚さは、製造すべき基板本体２の厚さ、後述するシート材２５の厚さ等にもよるが、以下のような条件を満足するものであるのが好ましい。
すなわち、マイクロレンズ基板１の有効レンズ領域に対応する領域における（凹部付き部材（レンズ基板製造用型）６の凹部６１が設けられた領域で形成された）固化部２４の最大厚さと、凹部付き部材（レンズ基板製造用型）６の有効領域（凹部６１が設けられた領域）における高低差（凹部６１の深さ）との差（固化部２４のブランク厚さ）は、１０μｍ以下であるのが好ましく、０．０１〜１μｍであるのがより好ましい。これにより、マイクロレンズ基板１（基板本体２）の薄型化を図ることができ、マイクロレンズ２１の曲率半径をより小さいものとすることができる。その結果、特に優れた光学特性（例えば、視野角特性等）を有するマイクロレンズ基板１を提供することができる。
【００８３】
＜Ｂ３＞次に、固化部２４上に、第２の組成物で構成されたシート材２５を載置し、固化部２４とシート材２５とを接合する（接合工程。図６（ｃ）、図６（ｄ）参照）。これにより、基板本体２が得られる。
このように、本発明においては、上述したような、第１の組成物付与工程、固化工程（さらには、平坦化工程）により、レンズ基板製造用型の凹凸面の凹凸の度合いよりも小さい表面を形成した後に、シート材を用いてレンズ基板（基板本体）を製造することにより、レンズ基板（基板本体）における不本意な厚さのばらつきを抑制することができ、レンズ基板の光学特性を優れたものとすることができる。
【００８４】
特に、本実施形態では、固化部２４上に、流動性を有する第３の組成物２６を付与し、第３の組成物２６が流動性を有する状態で、その表面にシート材２５を載置（図６（ｃ）参照）した後、第３の組成物２６を固化させ（図６（ｄ）参照）、固化部２４とシート材２５とを接合する。言い換えると、本実施形態では、接合工程は、固化部２４上に、流動性を有する第３の組成物２６を付与する第３の組成物付与工程と、固化部２４上（第３の組成物２６の表面）にシート材２５を載置する載置工程と、第３の組成物２６を固化させることにより、これらを一体化させる一体化工程とを有するものである。これにより、固化部２４とシート材２５との間における、空気（雰囲気ガス）等の入り込みをより確実に防止することができ、マイクロレンズ基板１の光学特性を特に優れたものとすることができる。また、固化部２４とシート材２５との接合強度を特に優れたものとすることができ、マイクロレンズ基板１の耐久性、信頼性を特に優れたものとすることができる。
【００８５】
シート材２５は、第１の組成物２３（固化後の第１の組成物２３）、第３の組成物２６（固化後の第３の組成物２６）と同程度の屈折率を有する材料で構成されているのが好ましく、より具体的には、シート材２５の構成材料の絶対屈折率と固化後の第１の組成物２３、第３の組成物２６の絶対屈折率との差の絶対値が、０．２０以下であるのが好ましく、０．１０以下であるのがより好ましく、０．０２以下であるのがさらに好ましい。シート材２５は、いかなる材料で構成されたものであってもよいが、ポリエチレンテレフタレートで構成されたものであるのが好ましい。また、シート材２５は、比較的厚いものを用いてもよいし、実質的に可撓性を有さないものを用いてもよいが、比較的薄いものを用いるのが好ましい。これにより、基板本体２の厚さを比較的薄いものとすることができ、マイクロレンズ基板１の光学特性を特に優れたものとすることができる。
【００８６】
シート材２５の厚さは、特に限定されないが、２０〜１５０μｍであるのが好ましく、５０〜８０μｍであるのがより好ましい。シート材２５の厚さが前記範囲内の値であると、マイクロレンズ基板１の製造時におけるシート材２５の取り扱いを容易に行うことができるとともに、基板本体２の厚さを十分に薄いものとすることができ、マイクロレンズ基板１の光学特性を特に優れたものとすることができる。
【００８７】
第３の組成物２６としては、通常、製造すべき基板本体２の構成材料（形成すべき基板本体２の対応する部位の構成材料）に対応する材料で構成されたものであり、例えば、軟化状態の樹脂材料、未重合（未硬化）の樹脂材料等を用いることができる。第３の組成物２６は、固化することにより、固化部２４とシート材２５とを接合し得るものであればいかなるものであってもよいが、光硬化性を有するものであるのが好ましい。これにより、固化部２４とシート材２５とを接合をより効率良く行うことができ、マイクロレンズ基板１の生産性を特に優れたものとすることができる。また、基板本体２中に気泡等が入り込むのをより確実に防止することができる。また、第３の組成物２６は、溶媒や、拡散材（例えば、ポリスチレンビーズ、ガラスビーズ、有機架橋ポリマー等）等を含むものであってもよい。
【００８８】
また、第３の組成物２６は、樹脂材料を含むものであり、この樹脂材料が、第１の組成物を構成する樹脂材料と実質的に同一の組成を有するものであるのが好ましい。これにより、固化部２４とシート材２５との接合強度を特に優れたものとすることができ、マイクロレンズ基板１の耐久性、信頼性を特に優れたものとすることができる。また、製造すべきマイクロレンズ基板１の光学設計を容易かつ適切に行うことができ、マイクロレンズ基板１の光学特性を特に優れたものとすることができる。
【００８９】
本工程における第３の組成物２６の粘度は、１．０〜１０［Ｐａ・ｓ］であるのが好ましく、１．０〜２．０［Ｐａ・ｓ］であるのがより好ましい。第３の組成物２６の粘度が前記範囲内の値であると、本工程における固化部２４とシート材２５との密着背を特に優れたものとすることができ、基板本体２の不本意な厚さのばらつきをより効果的に防止することができる。また、基板本体２中に気泡等が入り込むのをより確実に防止することができる。
【００９０】
上記のように、固化部２４上に、第３の組成物２６を介して、シート材２５を載置したら、そのまま、第３の組成物２６を固化させてもよいが、図示しない押圧手段により、シート材２５を固化部２５に向かって、押圧した後、または、押圧しつつ、固化させてもよい。これにより、得られる基板本体２における不本意な厚さのばらつきをより確実に防止することができる。
【００９１】
第３の組成物２６の固化は、いかなる方法で行うものであってもよいが、第３の組成物２６が光硬化性を有するものである場合、光（例えば、紫外線、可視光）の照射により行うのが好ましい。これにより、本工程をより効率良く行うことができ、マイクロレンズ基板１の生産性を特に優れたものとすることができる。また、基板本体２中に気泡等が入り込むのをより確実に防止することができる。なお、第３の組成物２６の固化は、例えば、電子線の照射、加熱等により行うものであってもよい。また、第３の組成物２６が熱可塑性樹脂を含む材料で構成されたものである場合、第３の組成物２６の冷却により行うものであってもよい。
【００９２】
＜Ｂ４＞次に、上記のようにして作製された基板本体２の出射側表面に、ブラックマトリックス（遮光膜）３を形成する。
本実施形態では、ブラックマトリックス３の形成を、基板本体２に遮光膜形成用材料３２を付与する工程（遮光膜形成用材料付与工程）と、当該遮光膜形成用材料３２に光を照射する処理を施し、開口部３１を形成する工程（開口部形成工程）とを経て行う。遮光膜形成用材料３２としては、開口部３１を形成しうるものであればいかなるものであってもよいが、感光性を有する成分を含むものであるのが好ましい。これにより、容易かつ確実に好適な形状の開口部３１を形成することができる。以下の説明では、主に、遮光膜形成用材料３２として、ポジ型のフォトポリマー３２を用いるものとして説明する。
【００９３】
まず、図７（ｅ）に示すように、基板本体２の出射側表面に、遮光性を有するポジ型のフォトポリマー（遮光膜形成用材料）３２を付与する（遮光膜形成用材料付与工程）。基板本体２表面へのフォトポリマー３２の付与方法としては、例えば、ディップコート、ドクターブレード、スピンコート、刷毛塗り、スプレー塗装、静電塗装、電着塗装、ロールコーター等の各種塗布法等を用いることができる。フォトポリマー３２は、遮光性を有する樹脂で構成されたものであってもよいし、（遮光性の低い）樹脂材料に、遮光性の材料が分散または溶解したものであってもよい。フォトポリマー３２の付与後、必要に応じて、例えば、プレベーク処理等の熱処理を施してもよい。
【００９４】
次に、凹部付き部材６を介して、基板本体２に光（露光用光）Ｌｂを照射する。
照射された光（露光用光）Ｌｂはマイクロレンズ２１に入射することにより屈折し、集光する。そして、集光されることにより、光度（光束）の大きくなった光が照射された部位のフォトポリマー３２が露光され、それ以外の部分のフォトポリマー３２は露光されないか、または露光量が少なくなり、光度（光束）の大きくなった光が照射された部位のフォトポリマー３２のみが感光する。そして、光Ｌｂを照射した後、現像を行う。ここで、このフォトポリマー３２はポジ型のフォトポリマーであるので、集光された光が照射された部位のフォトポリマー３２が現像により溶解、除去される。その結果、図７（ｆ）に示すように、開口部３１が形成されたブラックマトリックス３が形成される。現像の方法は、フォトポリマー３２の組成等により異なるが、例えば、ＫＯＨ水溶液等のアルカリ性溶液を用いて行うことができる。なお、現像後、必要に応じて、例えば、ポストベーク処理等の熱処理を施してもよい。
【００９５】
上記のように、フォトポリマーにマイクロレンズによって集光させた光（露光用光）を照射しブラックマトリックス（開口部を有する遮光膜）を形成することにより、例えばフォトリソグラフィ技術を使用するのに比べて、簡易な工程でブラックマトリックスを形成することができる。
また、本実施形態では、基板本体２への光の照射を、凹部付き部材６を介して行う。そして、前述したように、本実施形態においては、凹部付き部材６が、各種気体（例えば、空気、各種不活性ガス等）よりも大きな屈折率（絶対屈折率）を有し、かつ、基材本体２の構成材料（固化した状態の構成材料）よりも小さな屈折率（絶対屈折率）を有する材料で構成されたものである。これにより、図９に示すように、凹部付き部材６を取り除いた状態で光を照射した場合に比べて、より広い領域に十分な光度（光束）の光（露光に必要な光度Ｚ０よりも光度の大きな光）を照射することができる。したがって、基板本体２が比較的薄いものであって、マイクロレンズ２１の曲率半径が比較的小さい場合でも、必要十分な大きさの開口部３１を形成することができる。また、凹部付き部材６を基板本体２に取り付けた状態で、遮光膜形成用材料（フォトポリマー）３２を露光する処理を行うことにより、凹部付き部材６を取り外した状態で露光処理を行った場合に比べて、屈折した光が照射される領域における、光度（光束）のばらつき（最高値と最低値との差）を小さくすることができる。このため、光のエネルギーを遮光膜形成用材料（フォトポリマー）３２の露光に効率良く利用することができ、エネルギーの有効利用ができる。このようなことから、最適な大きさの開口部３１を、より効率良く形成することができる。また、遮光膜形成用材料（フォトポリマー）の開口部（非遮光部）となるべき部位に、光度（光束）のばらつき（最高値と最低値との差）の小さい光を照射することができるため、部分的に必要以上に光度（光束）の大きい光を照射することを効果的に防止することができる。これにより、基板本体２の構成材料の劣化等の問題の発生を効果的に防止することができる。また、本実施形態では、後の工程で凹部付き部材を取り外すため、最終的なマイクロレンズ基板１において、光の屈折率を大きくすることができ、その結果、視野角特性を優れたものとすることができるとともに、光の利用効率を特に優れたものとすることができる。また、上記のように、凹部付き部材６を取り付けた状態で、遮光膜形成用材料（フォトポリマー）３２を露光する処理を行うことにより、例えば、基板本体２の厚さは比較的薄い場合等においても、ブラックマトリックス３形成時における基板本体２の形状の安定性を優れたものとすることができる。これにより、所望の部位に所望の形状の開口部３１を有するブラックマトリックス３をより確実に形成することができ、結果として、最終的に得られるマイクロレンズ基板１の光学特性を特に優れたものとすることができる。
【００９６】
また、光の照射は、図１０に示すように、基板本体２の主面の法線方向（垂線方向）に対して所定の角度θだけ傾斜した方向から、光が基板本体２に入射するように行ってもよい。これにより、基板本体２の入射側表面に垂直な方向（基板本体２の主面の法線方向）に光を照射した場合には、開口部を形成することができなかった部位にも、十分に高い光度（エネルギー）の光を照射することができ、当該部位をブラックマトリックス（遮光膜）３の開口部３１とすることができる。
【００９７】
光（露光用光）Ｌｂを照射するに際し、基板本体２の主面の法線方向に対して所定の角度θだけ傾斜した方向から光（露光用光）Ｌｂを基板本体２に入射させるためには、例えば、露光用光Ｌｂの光源を斜めに設置してもよいし、基板本体２側を傾けてもよい。また、光源と基板本体２との間に偏光フィルターやスリット等を介して照射する場合、当該偏光フィルターやスリット等を斜めに傾けてもよい。
【００９８】
基板本体２を斜めに傾ける方法としても、特に限定されるものではなく、例えば、支持部材等を用いて基板本体２の一端部を持ち上げて支持することにより傾けてもよいし、また、くさび形等の傾斜形状を有する傾斜部材を基板本体２の下側に配することで基板本体２を斜めに傾けてもよい。この場合、上記傾斜部材の材質としては、露光用光Ｌｂを反射しないものが好ましい。
【００９９】
光の入射方向と基板本体２の主面の法線方向とでなす角度θは、特に限定されないが、３〜８°であるのが好ましく、３〜４°であるのがより好ましい。角度θが前記範囲内の値であると、開口部３１を十分に大きく形成することができ、マイクロレンズ基板１の視野角特性、光の利用効率を十分に優れたものとしつつ、投影される画像のコントラストを特に優れたものとすることができる。これに対し、角度θが前記下限値未満であると、開口部３１を十分に大きく形成することが困難となり、マイクロレンズ基板１の視野角特性、光の利用効率を十分に高くするのが困難となる可能性がある。一方、角度θが前記上限値を超えると、ブラックマトリックス３の外光反射防止の特性が低下してしまい、得られる画像のコントラストを十分に優れたものとするのが困難となる可能性がある。また、角度θが前記上限値を超えると、マイクロレンズ２１形状等によっては、マイクロレンズ２１の頂部に対応する部位に開口部３１を確実に形成することが困難となり、マイクロレンズ基板１としての光の利用効率が低下する可能性がある。
【０１００】
基板本体に照射する光（露光用光）Ｌｂは、特に限定されないが、平行光であるのが好ましい。これにより、形成すべき開口部３１の大きさをより確実に制御することができ、その結果、より確実に、マイクロレンズ基板１の視野角特性、光の利用効率を特に優れたものとすることができるとともに、投影される画像のコントラストをより高いものとすることができる。
【０１０１】
また、開口部形成用の光（露光用光）Ｌｂは一方向からだけではなく、基板本体２に対し複数の方向から入射させるのが好ましい。これにより、より広い領域に効率良く十分な光度（光束）の光を照射することができ、必要十分な大きさの開口部３１をより効率良く形成することができる。
複数の方向から光を入射させる方法としては、例えば、複数の光源を用意し、これらを異なる部位に設置し、これら複数の光源から同時または順番に光を照射する方法や、光源から照射された光を分岐させ、これらの分岐した光を異なる方向から基板本体２に入射させる方法も挙げられるが、例えば、基板本体２と光源とを相対的に移動（変位）させつつ、光源から光（露光用光）Ｌｂを照射する方法が挙げられる。基板本体２と光源とを相対的に移動（変位）させる方法としては、例えば、基板本体２を固定した状態で光源を移動（変位）させる方法、光源を固定した状態で基板本体２を移動（変位）させる方法、光源および基板本体２をともに移動（変位）させる方法が挙げられる。
【０１０２】
以下、基板本体２を移動（変位）させる方法について、より具体的に説明する。
基板本体側を動かす具体的な方法としては、例えば、図１１に模式的に示すように、少なくとも、互いに直交する４方向に、それぞれ角度θずつ基板本体２を傾ける方法が挙げられる。
このように、基板本体２を動かすことにより、例えば、得られるマイクロレンズ基板１を各方向（左右方向および上下方向）での視野角特性が特に優れたものとすることができるとともに、光の利用効率が特に優れたものとすることができる。
【０１０３】
また、光（露光用光）Ｌｂの照射は、基板本体２が所定の角度に傾いた状態においてのみ行うものであってもよいが、基板本体２を動かしている間、連続的または断続的に行うものであってもよい。すなわち、角度θの値は、経時的に変化するものであってもよい。これにより、例えば、角度θの値（角度θの最大値）が比較的大きい場合であっても、マイクロレンズ２１の頂部に対応する部位に開口部３１を確実に形成することができる。このように、角度θの値が経時的に変化する場合、その最大値が前述した範囲に含まれるものであるのが好ましい。また、例えば、光（露光用光）Ｌｂの照射時に、角度θがゼロとなる時点が存在してもよい。
【０１０４】
また、光（露光用光）Ｌｂを複数の方向から照射する際に、各方向についての光（露光用光）Ｌｂの入射角度θの最大値が異なるものとなるようにしてもよい。これにより、例えば、形状が非対称な（例えば、点対称ではない）開口部３１等のように、複雑な形状の開口部３１も容易かつ確実に形成することができる。これにより、例えば、透過型スクリーン１０や後述するようなリア型プロジェクタ３００の仕様、使用環境（設置場所等）に応じて、容易に、各方向における視野角特性を最適なものとすることができる。
【０１０５】
また、光の入射方向を変化させる方法の他の一例（基板本体側を動かす他の一例）を、図１２に模式的に示す。
図１２に示す例では、基板本体２の主面の法線と軸９０の長手方向とのなす角が、所定の角度θを維持するように、基板本体２を、軸９０上でこまのように回転させる構成になっている。言い換えると、図１２に示す例では、軸９０の延長線が基板本体２の表面（入射面）に接触する部位における基板本体の主面の法線が、軸９０を中心とした円錐の周面を形成するように、基板本体が回転する。このような構成であることにより、例えば、光（露光用光）Ｌｂの入射方向に対して、基板本体２の主面の法線が角度θだけ傾斜した状態を維持しつつ、光Ｌｂの入射方向を経時的に変化させることができる。これにより、光の利用効率が特に優れたマイクロレンズ基板１を生産性良く製造することができる。また、各方向での視野角特性のばらつきをより小さいものとすることができる。
【０１０６】
また、上記の説明では、＜Ｂ４＞において、遮光膜形成用材料として、ポジ型のフォトポリマーを用いてブラックマトリックス（遮光膜）３を形成するものとして説明したが、フォトポリマー以外の材料を用いてもよい。例えば、遮光膜形成用材料としては、銀塩感光材料等の反転現像材料を用いてもよい。銀塩感光材料（反転現像材料）を用いた場合、上記のような露光後、一旦、露光部分のみが脱塩されるような処理を施し、その後さらに、全面露光し現像する方法を用いることにより、最初の露光部分を光透過性の非遮光部とし、それ以外の部位を遮光部（遮光領域）とすることができる。また、ブラックマトリックス３の形成には、感光性材料を用いなくてもよい。例えば、感光性材料以外の遮光膜形成用材料で構成された膜を基板本体上に成膜した後、光（エネルギー線）を照射することにより、レンズ部により集光され、エネルギー密度が高くなった光で、遮光膜形成用材料で構成された膜の一部を弾き飛ばしたり、蒸発させること等により、開口部を有する遮光膜としてもよい。
また、上記のような遮光膜形成用材料の付与、光の照射（露光）等の一連の処理を、繰り返し行ってもよい。これにより、遮光膜（ブラックマトリックス）をより厚いものとして形成することができ、コントラストの更なる向上を図ることができる。
【０１０７】
＜Ｂ５＞次に、図７（ｇ）に示すように、基板本体２のブラックマトリックス３が設けられた面側に、拡散部４を形成する（拡散部形成工程）。
拡散部４は、例えば、予め、板状に成形された拡散板を接合したり、拡散材を含み、流動性を有する拡散部形成用材料を付与した後に、当該材料を固化させること等により形成することができる。
拡散部形成用材料の付与方法としては、例えば、ドクターブレード、スピンコート、刷毛塗り、スプレー塗装、静電塗装、電着塗装、ロールコーター等の各種塗布法や、基板本体２を拡散部形成用材料中に浸漬するディッピング等の方法が挙げられる。
【０１０８】
＜Ｂ６＞次に、ブラックマトリックス３、拡散部４が設けられた基板本体２を、凹部付き部材６から取り外す（凹部付き部材除去工程。図８（ｈ）参照）。凹部付き部材６を取り外すことにより、最終的なマイクロレンズ基板１において、入射光Ｌａを効率良く屈折させることができ、マイクロレンズ基板１の視野角特性を特に優れたものとすることができる。また、取り外された凹部付き部材６を、基板本体２（マイクロレンズ基板１）の製造に繰り返し使用することができ、製造コスト面や製造される基板本体２（マイクロレンズ基板１）の品質の安定性を高める上でも有利である。
【０１０９】
＜Ｂ７＞その後、基板本体２のマイクロレンズ２１が設けられた面側に、着色液を付与することにより、着色部２２を形成し、マイクロレンズ基板１を得る（着色部形成工程。図８（ｉ）参照）。
着色液は、いかなるものであってもよいが、本実施形態では、着色剤とベンジルアルコールとを含むものである。このような着色液を用いることにより、基板本体の着色を容易かつ確実に行うことができる。特に、アクリル系樹脂のように、従来、着色が困難であった材料で構成された基板本体に対しても、容易かつ確実に着色を施すことができる。これは、以下のような理由によるものであると考えられる。
【０１１０】
すなわち、ベンジルアルコールを含む着色液を用いることにより、着色液中のベンジルアルコールが基板本体中に侵入、拡散し、基板本体を構成する分子の結合（分子間結合）を緩め、着色剤が侵入するための空間を確保する。そして、ベンジルアルコールと着色剤が置換することにより、前記空間（着色剤のための座席（着色座席）に例えることができる）に着色剤が保持され、基板本体が着色される。
【０１１１】
また、上記のような着色液を用いることにより、均一な厚さの着色部を容易かつ確実に形成することができる。特に、着色に供される基板本体（ワーク）が、その表面にマイクロレンズのような微細な構造を有するもの（二次元方向への凹凸の周期がいずれも小さいもの）、また、着色されるべき領域が大面積のものであっても、均一な厚さで（色ムラなく）着色部を形成することができる。
【０１１２】
着色液の付与方法としては、例えば、ドクターブレード、スピンコート、刷毛塗り、スプレー塗装、静電塗装、電着塗装、捺染、ロールコーター等の各種塗布法や、基板本体２を着色液中に浸漬するディッピング等の方法が挙げられるが、中でも、ディッピング（特に、浸染）が好ましい。これにより、容易かつ確実に着色部２２（特に、均一な厚さの着色部２２）を形成することができる。また、特に、着色液の付与を浸染により行う場合、着色液が付与される基板本体２が、アクリル系樹脂のような、従来の方法では、着色するのが困難であった材料で構成されたものであっても、容易かつ確実に着色することができる。これは、浸染に用いることができる染料が、アクリル系樹脂等が有するエステル基（エステル結合）との親和性が高いためであると考えられる。
【０１１３】
着色液を付与する工程は、着色液および／または基板本体２を、３０〜１００℃とした状態で行うのが好ましい。これにより、着色部２２を形成すべき基板本体２に対する悪影響の発生（例えば、基板の構成材料の劣化等）を十分に防止しつつ、効率良く着色部２２を形成することができる。
また、着色液を付与する工程は、例えば、雰囲気圧を高めた状態（加圧した状態）で行ってもよい。これにより、着色液の基板本体内部への侵入を促進することができ、結果として、着色部２２を短時間で効率良く形成することができる。
【０１１４】
なお、着色液の付与は、必要に応じて（例えば、形成すべき着色部２２の厚さが比較的大きい場合等においては）、複数回繰り返し行ってもよい。
また、着色液の付与後、必要に応じて、加熱、冷却等の熱処理、光照射、雰囲気の加圧、減圧等の処理を施してもよい。これにより、着色部２２の定着（安定化）を促進することができる。
【０１１５】
以下、本工程で用いる着色液についてより詳細に説明する。
着色液中におけるベンジルアルコールの含有率は、特に限定されないが、０．０１〜１０．０ｗｔ％であるのが好ましく、０．０５〜８．０ｗｔ％であるのがより好ましく、０．１〜５．０ｗｔ％であるのがさらに好ましい。ベンジルアルコールの含有率が上記範囲内の値であると、着色部２２を形成すべき基板本体に対する悪影響の発生（例えば、基板本体２の構成材料の劣化等）をより効果的に防止しつつ、容易かつ確実に好適な着色部２２を形成することができる。
【０１１６】
着色液中に含まれる着色剤は、各種染料、各種顔料等、いかなるものであってもよいが、染料であるのが好ましく、分散染料および／またはカチオン系染料であるのがより好ましく、分散染料であるのがさらに好ましい。これにより、着色部２２を形成すべき基板本体２に対する悪影響の発生（例えば、基板本体２の構成材料の劣化等）を十分に防止しつつ、効率良く着色部２２を形成することができる。特に、着色液が付与される基板本体２が、アクリル系樹脂のような、従来の方法では、着色するのが困難であった材料で構成されたものであっても、容易かつ確実に着色することができる。これは、上記のような着色剤が、アクリル系樹脂等が有するエステル基（エステル結合）を染着座席とするために、より着色しやすいためであると考えられる。
【０１１７】
また、本実施形態で用いる着色液は、少なくとも、着色剤およびベンジルアルコールを含むものであるが、さらに界面活性剤を含むものであるのが好ましい。これにより、着色剤をベンジルアルコールの存在下においても、安定的に、均一に分散させることができ、着色液が付与される基板本体２が、アクリル系樹脂のような、従来の方法では、着色するのが困難であった材料で構成されたものであっても、容易かつ確実に着色することができる。界面活性剤としては、例えば、非イオン系（ノニオン系）、アニオン系界面活性剤、カチオン系界面活性剤、両性界面活性剤等が挙げられる。非イオン系（ノニオン系）界面活性剤としては、例えば、エーテル系界面活性剤、エステル系界面活性剤、エーテルエステル系界面活性剤、含窒素系界面活性剤等が挙げられ、より具体的には、ポリビニルアルコール、カルボキシメチルセルロース、ポリエチレングリコール、アクリル酸エステル、メタクリル酸エステル等が挙げられる。また、アニオン系界面活性剤としては、例えば、各種ロジン、各種カルボン酸塩、各種硫酸エステル塩、各種スルホン酸塩、各種リン酸エステル塩等が挙げられ、より具体的には、ガムロジン、重合ロジン、不均一化ロジン、マレイン化ロジン、フマール化ロジン、マレイン化ロジンペンタエステル、マレイン化ロジングリセリンエステル、トリステアリン酸塩（例えば、アルミニウム塩等の金属塩等）、ジステアリン酸塩（例えば、アルミニウム塩、バリウム塩等の金属塩等）、ステアリン酸塩（例えば、カルシウム塩、鉛塩、亜鉛塩等の金属塩等）、リノレン酸塩（例えば、コバルト塩、マンガン塩、鉛塩、亜鉛塩等の金属塩等）、オクタン酸塩（例えば、アルミニウム塩、カルシウム塩、コバルト塩等の金属塩等）、オレイン酸塩（例えば、カルシウム塩、コバルト塩等の金属塩等）、パルミチン酸塩（例えば、亜鉛塩等の金属塩等）、ナフテン酸塩（例えば、カルシウム塩、コバルト塩、マンガン塩、鉛塩、亜鉛塩等の金属塩等）、レジン酸塩（例えば、カルシウム塩、コバルト塩、マンガン鉛塩、亜鉛塩等の金属塩等）、ポリアクリル酸塩（例えば、ナトリウム塩等の金属塩等）、ポリメタクリル酸塩（例えば、ナトリウム塩等の金属塩等）、ポリマレイン酸塩（例えば、ナトリウム塩等の金属塩等）、アクリル酸−マレイン酸共重合体塩（例えば、ナトリウム塩等の金属塩等）、セルロース、ドデシルベンゼンスルホン酸塩（例えば、ナトリウム塩）、アルキルスルホン酸塩、ポリスチレンスルホン酸塩（例えば、ナトリウム塩等の金属塩等）、アルキルジフェニルエーテルジスルホン酸塩（例えば、ナトリウム塩等の金属塩等）等が挙げられる。また、カチオン系界面活性剤としては、例えば、１級アンモニウム塩、２級アンモニウム塩、３級アンモニウム塩、４級アンモニウム塩等の各種アンモニウム塩等が挙げられ、より具体的には、（モノ）アルキルアミン塩、ジアルキルアミン塩、トリアルキルアミン塩、テトラアルキルアミン塩、ベンザルコニウム塩、アルキルピリジウム塩、イミダゾリニウム塩等が挙げられる。また、両性界面活性剤としては、例えば、カルボキシベタイン、スルホベタイン等の各種ベタイン、各種アミノカルボン酸、各種リン酸エステル塩等が挙げられる。
【０１１８】
また、例えば、着色液中には、ベンゾフェノン系化合物およびベンゾトリアゾール系化合物から選択される少なくとも１種の化合物が含まれていてもよい。これにより、上述したような効果がより顕著なものとして発揮される。より具体的には、例えば、基板本体２の着色をさらに容易かつ確実に行うことができ、特に、アクリル系樹脂のように、従来の着色方法では着色が困難であった材料で構成された基板本体２に対しても、容易かつ確実に着色を施すことができる。また、本工程での処理温度をより低いものとした場合であっても、短時間で効率良く好適な着色部２２を形成することができる。これは、ベンゾフェノン系化合物およびベンゾトリアゾール系化合物から選択される少なくとも１種の化合物と、ベンジルアルコールとを併用することにより、ベンゾフェノン系化合物およびベンゾトリアゾール系化合物から選択される少なくとも１種の化合物と、ベンジルアルコールとが相補的に作用し合い、その結果として、これらを併用することによる顕著な効果（相乗的な効果）が発揮されるものであると考えられる。より具体的には、以下のような理由（メカニズム）によるものであると考えられる。
【０１１９】
すなわち、まず第一に、着色液中のベンジルアルコールが基板本体を構成する樹脂の分子の結合を緩め、他の分子が入りこむための空間を確保する。第二にベンゾフェノン系化合物およびベンゾトリアゾール系化合物から選択される少なくとも１種の化合物が、着色剤に優先して、この空間に侵入し深く拡散する。これは、ベンゾフェノン系化合物およびベンゾトリアゾール系化合物が、ベンジルアルコールと同様に、基板本体を構成する樹脂の分子の結合を緩め、他の分子が入りこむための空間を確保する働きがあり、このためベンジルアルコールにより確保された空間を利用して、さらに深く、広く、その空間を広げる作用があることによる。なお着色剤にはこの働きがない。第三に、第二の作用と併行して着色剤が前記空間に入りこみ、保持される。あるいは一部、ベンゾフェノン系化合物およびベンゾトリアゾール系化合物と置換する。このように、ベンゾフェノン系化合物、ベンゾトリアゾール系化合物を、ベンジルアルコールと併用することにより、着色剤が基板本体中に、効率良く、さらに深く、比較的短時間で拡散でき、均一に着色することが可能となる。
【０１２０】
ベンゾフェノン系化合物としては、下記式（Ｉ）またはこれに対応する他の限界構造式で示されるようなベンゾフェノン骨格を有する化合物、あるいはこれらの互変異性体（以下、単に「式（Ｉ）で示されるベンゾフェノン骨格を有する化合物」という）、または、その誘導体（例えば、付加反応生成物、置換反応生成物、還元反応生成物、酸化反応生成物等）を用いることができる。
【０１２１】
【化１】
2007203674.tif 000002
【０１２２】
このような化合物としては、例えば、ベンゾフェノン、２，４−ジヒドロキシベンゾフェノン、２−ヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−オクチルベンゾフェノン、４−ベンジルオキシ−２−ヒドロキシベンゾフェノン、ベンゾフェノンアニル、ベンゾフェノンオキシム、ベンゾフェノンクロリド（α，α’−ジクロルジフェニルメタン）等が挙げられる。中でも、上記式（Ｉ）で表されるベンゾフェノン骨格を有する化合物であるのが好ましく、２，２’−ジヒドロキシ−４，４’−ジメトキシベンゾフェノン、２，２’，４，４’−テトラヒドロキシベンゾフェノンがより好ましい。このようなベンゾフェノン系化合物を用いることにより、前述したような効果はさらに顕著なものとして現れる。なお、２，２’−ジヒドロキシ−４，４’−ジメトキシベンゾフェノン、２，２’，４，４’−テトラヒドロキシベンゾフェノンの構造式（化学式）を、ぞれぞれ、下記式（II）、式（III）として示す。
【０１２３】
【化２】
2007203674.tif 000003
【０１２４】
【化３】
2007203674.tif 000004
【０１２５】
また、ベンゾトリアゾール系化合物としては、下記式（IV）またはこれに対応する他の限界構造式で表されるようなベンゾトリアゾール骨格を有する化合物、あるいはこれらの互変異性体（以下、単に「式（IV）で示されるベンゾトリアゾール骨格を有する化合物」という）、または、その誘導体（例えば、付加反応生成物、置換反応生成物、還元反応生成物、酸化反応生成物等）を用いることができる。
【０１２６】
【化４】
2007203674.tif 000005
【０１２７】
このような化合物としては、例えば、ベンゾトリアゾール、２−（２−ヒドロキシ−５−メチルフェニル）−２Ｈ−ベンゾトリアゾール、２−（２−ヒドロキシ−４−オクチルオキシフェニル）−２Ｈ−ベンゾトリアゾール等が挙げられる。中でも、上記式（IV）で表されるベンゾトリアゾール骨格を有する化合物であるのが好ましく、２−（２−ヒドロキシ−５−メチルフェニル）−２Ｈ−ベンゾトリアゾール、２−（２−ヒドロキシ−４−オクチルオキシフェニル）−２Ｈ−ベンゾトリアゾールがより好ましい。このようなベンゾトリアゾール系化合物を用いることにより、前述したような効果はさらに顕著なものとして現れる。なお、２−（２−ヒドロキシ−５−メチルフェニル）−２Ｈ−ベンゾトリアゾール、２−（２−ヒドロキシ−４−オクチルオキシフェニル）−２Ｈ−ベンゾトリアゾールの構造式（化学式）を、ぞれぞれ、下記式（Ｖ）、式（VI）として示す。
【０１２８】
【化５】
2007203674.tif 000006
【０１２９】
【化６】
2007203674.tif 000007
【０１３０】
着色液中には、上記のようなベンゾフェノン系化合物およびベンゾトリアゾール系化合物から選択される少なくとも１種の化合物が含まれていればよいが、２種以上の化合物（特に、１種以上のベンゾフェノン系化合物と、１種以上のベンゾトリアゾール系化合物）が含まれていてもよい。これにより、これらの化合物同士が相補的に作用し合うとともに、これらの化合物がベンジルアルコールと相補的に作用し合うことにより、前述したような効果はさらに顕著なものとして現れる。
また、上記のようなベンゾフェノン系化合物およびベンゾトリアゾール系化合物から選択される少なくとも１種の化合物とベンジルアルコールを含む前処理液に浸漬した後、前記着色液に浸漬しても同様の効果が得られる。
【０１３１】
着色液または前処理液がベンゾフェノン系化合物およびベンゾトリアゾール系化合物から選択される少なくとも１種の化合物を含むものである場合、着色液または前処理液中におけるベンゾフェノン系化合物およびベンゾトリアゾール系化合物の含有率の総和は、特に限定されないが、０．００１〜１０．０ｗｔ％であるのが好ましく、０．００５〜５．０ｗｔ％であるのがより好ましく、０．０１〜３．０ｗｔ％であるのがさらに好ましい。ベンゾフェノン系化合物およびベンゾトリアゾール系化合物の含有率の総和が上記範囲内の値であると、着色部２２を形成すべき基板本体２に対する悪影響の発生（例えば、基板本体２の構成材料の劣化等）をより効果的に防止しつつ、容易かつ確実に好適な着色部２２を形成することができる。
【０１３２】
また、着色液または前処理液中における、ベンジルアルコールの含有率をＸ［ｗｔ％］、ベンゾフェノン系化合物およびベンゾトリアゾール系化合物の含有率の総和をＹ［ｗｔ％］としたとき、０．００１≦Ｘ／Ｙ≦１００００の関係を満足するのが好ましく、０．０５≦Ｘ／Ｙ≦１０００の関係を満足するのがより好ましく、０．２５≦Ｘ／Ｙ≦５００の関係を満足するのがさらに好ましい。上記のような関係を満足することにより、ベンゾフェノン系化合物および／またはベンゾトリアゾール系化合物と、ベンジルアルコールとを併用することによる相乗効果がより顕著に発揮され、着色部２２を形成すべき基板本体２に対する悪影響の発生（例えば、基板本体２の構成材料の劣化等）をより効果的に防止しつつ、容易かつ確実に、また高速に好適な着色部２２を形成することができる。
【０１３３】
以下、前記透過型スクリーンを用いたリア型プロジェクタについて説明する。
図１３は、本発明のリア型プロジェクタの構成を模式的に示す図である。
同図に示すように、リア型プロジェクタ３００は、投写光学ユニット３１０と、導光ミラー３２０と、透過型スクリーン１０とが筐体３４０に配置された構成を有している。
そして、このリア型プロジェクタ３００は、上記のような透過型スクリーン１０を備えているので、好適な画像を表示することができる。
【０１３４】
また、特に、前述したマイクロレンズ基板１では、楕円形状のマイクロレンズ２１が千鳥状（千鳥格子状）に配されているので、リア型プロジェクタ３００では、モアレ等の問題が特に発生し難い。
以上、本発明について、図示の実施形態に基づいて説明したが、本発明は、これらに限定されるものではない。
例えば、レンズ基板（マイクロレンズ基板）、透過型スクリーン、リア型プロジェクタを構成する各部は、同様の機能を発揮し得る任意の構成のものと置換することができる。
【０１３５】
また、本発明の方法においては、任意の工程を追加することができる。また、前述した実施形態での各工程は、その順序を入れ替えて行うものであってもよい。例えば、前述した実施形態では、基板本体と凹部付き部材とが密着した状態で、遮光膜（ブラックマトリックス）を形成するものとして説明したが、基板本体から凹部付き部材を除去した後に、遮光膜を形成してもよい。
【０１３６】
また、前述した実施形態では、遮光部が有する開口部を、レンズにより集光された光を用いて形成するものとして説明したが、開口部の形成方法はこれに限定されるものではない。
また、前述した実施形態では、固化部の表面に、第３の組成物を付与した後、シート材を載置するものとして説明したが、例えば、シート材の表面に第３の組成物を塗布しておき、第３の組成物が塗布された面側が固化部に接触するように、シート材を載置してもよい。また、第３の組成物は必ずしも用いなくてもよい。このような場合、固化部上にシート材を載置し、その後、熱融着等により、固化部とシート材とを接合してもよい。
【０１３７】
また、本発明においては、シート材をレンズ基板製造用成形型上に載置するのに先立ち、組成物の付与、固化の工程を繰り返し行ってもよい。言い換えると、第１の組成物付与工程、固化工程を繰り返し行ってもよい。これにより、シート材が載置される固化部の表面をより平坦度の高いものとすることができ、製造されるレンズ基板（基板本体）における不本意な厚さのばらつきの発生をより確実に防止することができる。
【０１３８】
また、前述した実施形態では、凹部付き部材（レンズ基板製造用成形型）を除去するものとして説明したが、凹部付き部材は、必ずしも除去しなくてもよい。すなわち、凹部付き部材は、レンズ基板の一部を構成するものであってもよい。
また、前述した実施形態では、マイクロレンズ基板が、層状の拡散部を有するものとして説明したが、拡散部の形状はこれに限定されるものではない。例えば、拡散部は、ブラックマトリックスの開口部に対応する部位に凸状に設けられたものであってもよい。このような場合であっても、前述したような効果が得られる。また、このような拡散部を形成することにより、ブラックマトリックスの開口部以外の部位での外光の反射をより効果的に防止することができるため、得られる画像のコントラストを特に優れたものとすることができる。また、マイクロレンズ基板は、前述したような拡散部を備えていなくてもよい。
【０１３９】
また、前述した実施形態では、レンズ基板が遮光膜（ブラックマトリックス）を備えるものとして説明したが、レンズ基板は、遮光膜を備えていなくてもよい。
また、前述した実施形態では、レンズ基板がマイクロレンズを備えるマイクロレンズ基板であるものとして説明したが、本発明において、レンズ基板は、例えば、レンチキュラレンズ基板等であってもよい。
【０１４０】
また、前述した実施形態では、凸レンズとしてのマイクロレンズを備えたレンズ基板を製造するものとして説明したが、レンズ基板が有するレンズ部は凹レンズであってもよい。
また、前述した実施形態では、透過型スクリーンが、マイクロレンズ基板とフレネルレンズ部とを備えるものとして説明したが、本発明の透過型スクリーンは、必ずしも、フレネルレンズ部を備えたものでなくてもよい。例えば、本発明の透過型スクリーンは、実質的に、本発明のマイクロレンズ基板のみで構成されたものであってもよい。
【０１４１】
また、前述した実施形態では、レンズ基板は、透過型スクリーン、リア型プロジェクタを構成する部材であるものとして説明したが、本発明のレンズ基板の用途は、前記のようなものに限定されず、いかなるものであってもよい。例えば、本発明のレンズ基板は、拡散板、ブラックマトリックススクリーン、投射型表示装置（フロントプロジェクタ）のスクリーン（フロントプロジェクションスクリーン）、投射型表示装置（フロントプロジェクタ）の液晶ライトバルブの構成部材等に適用されるものであってもよい。
【実施例】
【０１４２】
［マイクロレンズ基板および透過型スクリーンの作製］
（実施例１）
以下のように、マイクロレンズ形成用の凹部を備えた凹部付き部材を製造した。
まず、基板として、横１．２ｍ×縦０．７ｍ角、厚さ４．８ｍｍのソーダガラス基板（絶対屈折率ｎ２：１．５０）を用意した。
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
その後、純水洗浄およびＮ２ガスを用いた乾燥（純水の除去）を行った。
【０１４３】
次に、このソーダガラス基板上に、スパッタリング法にて、クロム／酸化クロムの積層体（クロムの外表面側に酸化クロムが積層された積層体）を形成した。すなわち、ソーダガラス基板の表面に、クロム／酸化クロムの積層体で構成されたのマスク形成用膜および裏面保護膜を形成した。クロム層の厚さは０．０３μｍ、酸化クロム層の厚さは０．０１μｍであった。
【０１４４】
次に、マスク形成用膜に対してレーザ加工を行い、マスク形成用膜の中央部１１３ｃｍ×６５ｃｍの範囲に多数の初期孔を形成し、マスクとした。
なお、レーザ加工は、エキシマレーザを用いて、エネルギー密度１．２Ｊ／ｃｍ２、加工点でのビーム直径２μｍ、走査速度０．１ｍ／秒という条件で行った。
これにより、マスク形成用膜の上記範囲全面に亘って、略円形の初期孔が、千鳥状に配されたパターンで形成された。初期孔の直径は２μｍであった。
【０１４５】
次に、ソーダガラス基板にウェットエッチングを施し、ソーダガラス基板上に多数の平面視したときの形状が扁平形状（略楕円形状）の凹部（マイクロレンズ形成用凹部）を形成した。形成された多数の凹部は、互いにほぼ同一の形状を有していた。形成された凹部の短軸方向の長さ（ピッチ）は５４μｍ、長軸方向の長さは７２μｍ、曲率半径は４０μｍ、深さは４０μｍであった。また、凹部が形成されている有効領域における凹部の占有率は１００％であった。
なお、ウェットエッチングは、エッチング液として、４ｗｔ％の一水素二フッ化アンモニウムと、８ｗｔ％の過酸化水素とを含む水溶液を用い、浸漬時間は２．０時間とした。
【０１４６】
次に、硝酸第二セリウムアンモニウムと過塩素酸との混合物を用いてエッチングすることにより、マスクおよび裏面保護膜を除去した。
次に、純水洗浄およびＮ２ガスを用いた乾燥（純水の除去）を行った。
その後、基板の凹部が形成されている面側に、ヘキサメチルジシラザンによる気相表面処理（シリル化処理）を行い、離型処理部を形成した。
これにより、ソーダガラス基板上に、マイクロレンズ形成用の多数の凹部が千鳥状に配列された凹部付き部材を得た。得られた凹部付き部材を平面視したときに、凹部が形成されている有効領域において、凹部が占める面積の割合が１００％であった。
【０１４７】
次に、凹部付き部材の凹部が形成された側の面に、未重合（未硬化）のアクリル系樹脂（ＰＭＭＡ樹脂（メタクリル樹脂））で構成された第１の組成物を付与した（第１の組成物付与工程）。本工程における第１の組成物の粘度は、１．０［Ｐａ・ｓ］であった。
その後、スキージーにより、凹部付き基材上に付与された、流動性を有する第１の組成物の表面を平坦化させた（平坦化工程）。
【０１４８】
次に、凹部付き部材上の第１の組成物に紫外線を照射することにより、組成物を完全に硬化させ、硬化物を得た（固化工程）。形成された固化部（硬化部）を構成する材料の屈折率（絶対屈折率ｎ１）は、１．５であった。このようにして得られた固化部のブランク厚さ（マイクロレンズを除いた厚さ）は、０μｍであった。
次に、固化部上に、第３の組成物を付与するとともにシート材を載置し、第３の組成物を固化させることにより、固化部とシート材とを接合した（接合工程）。本皇帝に着いて、より詳しく説明すると、以下のとおりである。
【０１４９】
すなわち、まず、凹部付き部材上の固化部の表面に、未重合（未硬化）のアクリル系樹脂（ＰＭＭＡ樹脂（メタクリル樹脂））で構成された第３の組成物を付与し（第３の組成物付与工程）、その表面に、ポリエチレンテレフタレート（ＰＥＴ）で構成されたシート材（厚さ：７５μｍ）を載せた。シート材を構成するポリエチレンテレフタレートの屈折率（絶対屈折率ｎ１）は、１．５であった（載置工程）。第３の組成物としては、第１の組成物と同一の材料を用いた。本工程における第３の組成物の粘度は、１．０［Ｐａ・ｓ］であった。
【０１５０】
次に、ソーダガラスで構成された、表面が平滑な平板で、シート材を押圧した。
その後、平板で押圧した状態で、平板を介して、第３の組成物に紫外線を照射することにより、第３の組成物を完全に硬化させ、これにより、固化部とシート材とが第３の組成物の固化物（硬化物）を介して接合されてなる基板本体を得た（接合工程）。得られた基板本体は、凹部付き部材が有する凹部に対応する形状のマイクロレンズを有するものであった。形成されたマイクロレンズは、扁平形状（略楕円形状）をなすものであり、長軸方向の長さが９４μｍ、曲率半径が５９μｍ、高さが４３μｍであった。また、マイクロレンズが形成されている有効領域におけるマイクロレンズの占有率は１００％であった。また、第３の組成物の硬化物の屈折率（絶対屈折率ｎ１）は、１．５であった。また、形成された基板本体の出射側（レンズ面とは反対側）の表面の表面粗さＲａは、０．５μｍであった。
【０１５１】
次に、平板を取り除いた。
次に、基板本体の出射側（マイクロレンズが形成されている面とは反対側の面）表面に、遮光性材料（カーボンブラック）が添加されたポジ型のフォトポリマー（ＰＣ４０５Ｇ：ＪＳＲ株式会社製）を、ロールコーターにより付与した。フォトポリマー（遮光膜形成用材料）中における遮光性材料の含有量は、２０ｗｔ％であった。
【０１５２】
次に、９０℃×３０分のプレベーク処理を施した。
次に、凹部付き部材を介して、基板本体に６０ｍＪ/ｃｍ２の平行光としての紫外線を照射した。このとき、図１１に示すように、基板本体の４つの辺に対応する４方向について、基板本体の主面の法線方向が、基板本体への光の入射方向が所定角度（θ＝４°）だけ傾斜するように、基板本体を動かしつつ、紫外線の照射を行った。
【０１５３】
その結果、照射した紫外線は、凹部付き部材を透過し、その後、各マイクロレンズで集光され、集光された紫外線が照射された部位のフォトポリマーを選択的に露光した。
その後、０．５ｗｔ％のＫＯＨ水溶液を用いて、４０秒の現像処理を施した。
その後、純水洗浄およびＮ２ガスを用いた乾燥（純水の除去）を行い、さらに、２００℃×３０分のポストベーク処理を施した。これにより、各マイクロレンズに対応した開口部を有するブラックマトリックスが形成された。開口部は、略円形であり、その直径は８μｍであった。また、形成された開口部の直径の標準偏差は、０．５μｍであった。また、形成されたブラックマトリックスの厚さは１．５μｍであった。また、平面視したときの開口部のブラックマトリックスに対する面積率（開口率）は、９０％であった。
【０１５４】
次に、基板本体のブラックマトリックスが形成された面側に、拡散部を形成した。拡散部の形成は、アクリル系樹脂中に、拡散材（平均粒径８μｍのシリカ粒子）が分散した構成の拡散板を熱融着により接合することにより行った。なお、拡散部の厚さは、２.０ｍｍであった。
次に、基板本体から凹部付き部材を取り外した。
【０１５５】
その後、基板本体に対して、浸染により着色液を付与した。このとき、マイクロレンズが形成された面側全体が着色液に接触し、かつ、ブラックマトリックス、拡散部が形成された面側には着色液が接触しないようにした。また、着色液を付与する際の基板本体および着色液の温度は、９０℃に調整した。また、着色液付与時には、雰囲気の圧力が１２０ｋＰａとなるように加圧した。着色液としては、分散染料（Ｂｌｕｅ（双葉産業製））：２重量部、分散染料（Ｒｅｄ（双葉産業製））：０．１重量部、分散染料（Ｙｅｌｌｏｗ（双葉産業製））：０．０５重量部、ベンジルアルコール：１０重量部、界面活性剤：２重量部、純水：１０００重量部の混合物を用いた。
【０１５６】
上記のような条件で、基板本体と着色液とを２０分間接触させた後、着色液が貯留された槽から、基板本体を取り出し、十分に水洗した後、乾燥させた。
その後、純水洗浄およびＮ２ガスを用いた乾燥（純水の除去）を行うことにより、着色部が形成されたマイクロレンズ基板を得た。形成された着色部の濃度は、７０％であった。
以上のようにして製造されたマイクロレンズ基板と、押出成形により作製したフレネルレンズ部とを組み立てることにより、図３に示すような透過型スクリーンを得た。
【０１５７】
（実施例２〜４）
第１の組成物、第２の組成物で構成されたシート材、第３の組成物の構成を表１に示すようにするとともに、第１の組成物付与工程で付与する第１の組成物の量、第３の組成物付与工程で付与する第３の組成物の量を調節することにより、基板本体の構成を表２に示すようにした以外は、前記実施例１と同様にしてマイクロレンズ基板、透過型スクリーンを製造した。
【０１５８】
（実施例５）
まず、前記実施例１と同様にして基板本体を製造した。
次に、平板を取り除いた。
次に、基板本体の出射側（マイクロレンズが形成されている面とは反対側の面）表面に、遮光性材料（カーボンブラック）が添加されたポジ型のフォトポリマー（ＰＣ４０５Ｇ：ＪＳＲ株式会社製）を、ロールコーターにより付与した。フォトポリマー（遮光膜形成用材料）中における遮光性材料の含有量は、２０ｗｔ％であった。
【０１５９】
次に、９０℃×３０分のプレベーク処理を施した。
次に、図１２に示すように、基板本体の凹部付き部材が取り付けられた面側（マイクロレンズが設けられた面側）を上側とし、基板本体の上側から軸の長手方向に６０ｍＪ/ｃｍ２の平行光としての紫外線を照射するとともに、基板本体の主面の法線と軸の長手方向とのなす角が、所定の角度（θ＝３°）を維持するように、基板本体を、軸上でこまのように回転させた。言い換えると、本実施例では、凹部付き部材を介して基板本体に対して、軸の長手方向に６０ｍＪ/ｃｍ２の平行光としての紫外線を照射するとともに、軸の延長線が基板本体の表面（入射面）に接触する部位における基板本体の主面の法線が、軸を中心とした円錐の周面を形成するように基板本体を回転させた。
【０１６０】
その結果、照射した紫外線は、各マイクロレンズで集光され、集光された紫外線が照射された部位のフォトポリマーを選択的に露光した。
その後、０．５ｗｔ％のＫＯＨ水溶液を用いて、４０秒の現像処理を施した。
その後、純水洗浄およびＮ２ガスを用いた乾燥（純水の除去）を行い、さらに、２００℃×３０分のポストベーク処理を施した。これにより、各マイクロレンズに対応した開口部を有するブラックマトリックスが形成された。開口部は、略円形であり、その直径は１０μｍであった。また、形成された開口部の直径の標準偏差は、２．０μｍであった。また、形成されたブラックマトリックスの厚さは０．５μｍであった。また、形成されたブラックマトリックスは、その開口部が、光の出射側に向かって断面積が大きくなるようなテーパ状をなすものであった。また、平面視したときの開口部のブラックマトリックスに対する面積率（開口率）は、８８％であった。
【０１６１】
次に、基板本体のブラックマトリックスが形成された面側に、拡散部を形成した。拡散部の形成は、アクリル系樹脂中に、拡散材（平均粒径８μｍのシリカ粒子）が分散した構成の拡散板を熱融着により接合することにより行った。なお、拡散部の厚さは、２．０ｍｍであった。
次に、基板本体から凹部付き部材を取り外した。
その後、前記実施例１と同様にして、着色部を形成することによりマイクロレンズ基板を得た。
また、その後、得られたマイクロレンズ基板を用いて、前記実施例１と同様にして透過型スクリーンを製造した。
【０１６２】
（実施例６〜８）
第１の組成物、第２の組成物で構成されたシート材、第３の組成物の構成を表１に示すようにするとともに、第１の組成物付与工程で付与する第１の組成物の量、第３の組成物付与工程で付与する第３の組成物の量を調節することにより、基板本体の構成を表２に示すようにした以外は、前記実施例５と同様にしてマイクロレンズ基板、透過型スクリーンを製造した。
【０１６３】
（実施例９）
フォトポリマーを露光するために紫外線を照射する工程において、紫外線を凹部付き部材の主面の垂線方向から、平行光として入射し、凹部付き部材を取り外した後に、着色部を形成しなかった以外は、前記実施例と同様にしてマイクロレンズ基板、透過型スクリーンを製造した。
【０１６４】
（比較例１）
一旦固化部を形成することなく、直接、凹部付き部材の表面に、流動性を有する組成物およびシート材を供給して、基板本体を製造した以外は、前記実施例９と同様にしてマイクロレンズ基板、透過型スクリーンを製造した。基板本体の製造方法に付いて、より詳しく説明すると、以下のとおりである。
まず、前記実施例１と同様にして凹部付き部材（絶対屈折率ｎ２：１．５０）を製造した。
【０１６５】
次に、凹部付き部材の凹部が形成された側の面に、未重合（未硬化）のアクリル系樹脂（ＰＭＭＡ樹脂（メタクリル樹脂））で構成された組成物を付与し、その上に、ポリエチレンテレフタレート（ＰＥＴ）で構成されたシート材（厚さ：７５μｍ）を載置した。この際、組成物とシート材との間に、空気が侵入しないように、十分注意して、シート材を載置した。シート材を構成するポリエチレンテレフタレートの屈折率（絶対屈折率ｎ１）は、１．５であった。
【０１６６】
次に、ソーダガラスで構成された、表面が平滑な平板で、シート材を押圧した。この際、シート材と組成物との間に、空気が侵入しないように、十分注意した。
その後、平板で押圧した状態で、組成物に紫外線を照射することにより、組成物を完全に硬化させ、基板本体を得た。得られた基板本体は、凹部付き部材が有する凹部に対応する形状のマイクロレンズを有するものであった。形成されたマイクロレンズは、扁平形状（略楕円形状）をなすものであり、長軸方向の長さが９４μｍ、曲率半径が５９μｍ、高さが４３μｍであった。また、マイクロレンズが形成されている有効領域におけるマイクロレンズの占有率は１００％であった。また、形成された硬化部を構成する材料の屈折率（絶対屈折率ｎ１）は、１．５であった。また、形成された基板本体の出射側（レンズ面とは反対側）の表面の表面粗さＲａは、０．５μｍであった。
【０１６７】
（比較例２）
凹部付き部材の凹部が形成された側の面に付与する組成物の量を変更するとともに、シート材の厚さを変更することにより、基板本体のブランク厚さ（マイクロレンズを除いた厚さ）を変更した以外は、前記比較例１と同様にしてマイクロレンズ基板、透過型スクリーンを製造した。
【０１６８】
（比較例３）
凹部付き部材の製造時において、マスク形成用膜に対するレーザ光の照射パターンを変更するとともに、マスクで被覆された基板のエッチング時間を変更することにより、凹部付き部材が有する凹部の大きさ、形状を変更し、基板本体の製造において、この凹部付き部材を用いた以外は、前記比較例１と同様にしてマイクロレンズ基板、透過型スクリーンを製造した。
【０１６９】
（比較例４）
凹部付き部材の凹部が形成された側の面に付与する組成物の量を変更するとともに、シート材の厚さを変更することにより、基板本体のブランク厚さ（マイクロレンズを除いた厚さ）を変更した以外は、前記比較例３と同様にしてマイクロレンズ基板、透過型スクリーンを製造した。
【０１７０】
前記各実施例および比較例のマイクロレンズ基板について、基板本体を顕微鏡で観察した。その結果、各比較例では、基板本体内部に気泡が含まれていることが認められたが、各実施例（本発明）では、このような気泡の存在は認められなかった。
前記各実施例および各比較例について、第１の組成物、第２の組成物で構成されたシート材、第３の組成物の構成、および、フォトポリマーを露光するために紫外線を照射する工程における紫外線の照射方式を表１にまとめて示し、マイクロレンズ基板の構成を表２にまとめて示した。なお、各比較例については、基板本体の製造に用いた流動性を有する組成物の構成を第１の組成物の欄に示した。なお、表１中、アクリル系樹脂（ＰＭＭＡ樹脂（メタクリル樹脂））を「Ａｃ」、ポリエチレンテレフタレートを「ＰＥＴ」と示した。また、表１中、光（紫外線）の照射方式としては、図１１に示すような方式を「Ａ」、図１２に示すような方式を「Ｂ」、凹部付き部材の主面の垂線方向から照射する方式を「Ｃ」で示した。
【０１７１】
【表１】
2007203674.tif 000008
【０１７２】
【表２】
2007203674.tif 000009
【０１７３】
［光の利用効率の評価］
前記各実施例および比較例の透過型スクリーンについて、光の利用効率の評価を行った。
光の利用効率の評価は、Ａ（＝３００）［ｃｄ／ｍ２］の白色光を入射させた際、透過型スクリーンの光の出射面側で測定される光の輝度Ｂ［ｃｄ／ｍ２］の比率（Ｂ／Ａ）を求めることにより行った。Ｂ／Ａの値が大きいほど、光の利用効率が優れているといえる。
【０１７４】
［リア型プロジェクタの作製］
前記各実施例および各比較例の透過型スクリーンを用いて、図１３に示すようなリア型プロジェクタを、それぞれ作製した。
［コントラストの評価］
前記各実施例および各比較例のリア型プロジェクタについて、コントラストの評価を行った。
【０１７５】
コントラスト（ＣＮＴ）として、暗室において４１３ｌｘの全白光が入射した時の白表示の正面輝度（白輝度）ＬＷ［ｃｄ／ｍ２］と、明室において光源を全消灯した時の黒表示の正面輝度の増加量（黒輝度増加量）ＬＢ［ｃｄ／ｍ２］との比ＬＷ／ＬＢを求めた。なお、黒輝度増加量は、暗室の黒表示の輝度に対する増加量をいう。また、明室での測定は、外光照度が約１８５ｌｘの環境下で行った。暗室での測定は、外光照度が０．１ｌｘ以下の環境下で行った。
【０１７６】
［視野角の測定］
前記各実施例および各比較例のリア型プロジェクタの透過型スクリーンにサンプル画像を表示させた状態で、鉛直方向（上下方向）および水平方向（左右方向）での視野角の測定を行った。
視野角の測定は、変角光度計（ゴニオフォトメータ）で、１度間隔で測定するという条件で行った。
【０１７７】
［輝度ムラ（色ムラ）の評価］
前記各実施例のリア型プロジェクタの透過型スクリーンのＹ値（Ｄ６５／２°視野）を面内２０ポイント測定し、その透過率の最大値と最小値の差ΔＴ（Ｙ）（％）を、輝度ムラ（色ムラ）と定義し、輝度ムラ（色ムラ）の発生状況を以下の４段階の基準に従い評価した。
◎：ΔＴ（Ｙ）（％）３％未満。
○：ΔＴ（Ｙ）（％）３％以上５％未満。
△：ΔＴ（Ｙ）（％）５％以上１０％未満。
×：ΔＴ（Ｙ）（％）１０％以上。
【０１７８】
［回折光、モアレの評価］
前記各実施例および各比較例のリア型プロジェクタの透過型スクリーンにサンプル画像を表示させた。表示された画像について、回折光、モアレの発生状況を以下の４段階の基準に従い評価した。
◎：回折光、モアレが全く認められない。
○：回折光、モアレがほとんど認められない。
△：回折光、モアレがわずかに認められる。
×：回折光、モアレが顕著に認められる。
これらの結果を表３にまとめて示す。
【０１７９】
【表３】
2007203674.tif 000010
【０１８０】
表３から明らかなように、本発明では、いずれも、光の利用効率に優れるとともに、優れたコントラストが得られ、また、視野角特性にも優れていた。また、本発明では、輝度ムラや、回折光、モアのない優れた画像を表示することができた。すなわち、本発明では、優れた画像を安定的に表示することができた。これに対し、比較例では、満足な結果が得られなかった。
【図面の簡単な説明】
【０１８１】
【図１】本発明のマイクロレンズ基板（レンズ基板）の好適な実施形態を示す模式的な縦断面図である。
【図２】図１に示すマイクロレンズ基板（レンズ基板）の平面図である。
【図３】図１に示すマイクロレンズ基板（レンズ基板）を備えた、本発明の透過型スクリーンの好適な実施形態を示す模式的な縦断面図である。
【図４】マイクロレンズ基板（レンズ基板）の製造に用いる凹部付き部材（レンズ基板製造用成形型）を示す模式的な縦断面図である。
【図５】図４に示す凹部付き部材（レンズ基板製造用成形型）の製造方法を示す模式的な縦断面図である。
【図６】図１に示すマイクロレンズ基板（レンズ基板）の製造方法の一例を示す模式的な縦断面図である。
【図７】図１に示すマイクロレンズ基板（レンズ基板）の製造方法の一例を示す模式的な縦断面図である。
【図８】図１に示すマイクロレンズ基板（レンズ基板）の製造方法の一例を示す模式的な縦断面図である。
【図９】マイクロレンズ（レンズ部）による光の屈折と、基板本体から出射する光の光度分布とを説明するための図である。
【図１０】基板本体に光を照射する際の光の入射方向（フォトポリマーを露光する際の光の照射方法）を説明するための図である。
【図１１】基板本体に光を照射する際の光の入射方向（フォトポリマーを露光する際の光の照射方法）を説明するための図である。
【図１２】基板本体に光を照射する際の光の入射方向（フォトポリマーを露光する際の光の照射方法）を説明するための図である。
【図１３】本発明の透過型スクリーンを適用したリア型プロジェクタを模式的に示す図である。
【符号の説明】
【０１８２】
１…マイクロレンズ基板（レンズ基板）  ２…基板本体  ２１…マイクロレンズ（レンズ部）  ２１１…中心  ２２…着色部（外光吸収部）  ２３…第１の組成物  ２４…固化部  ２５…シート材  ２６…第３の組成物  ２８…第１の行  ２９…第２の行  ３…ブラックマトリックス（遮光膜）  ３１…開口部  ３２…遮光膜形成用材料（フォトポリマー）  ４…拡散部  ５…フレネルレンズ部  ５１…フレネルレンズ  ６…凹部付き部材（レンズ基板製造用成形型）  ６１…凹部（マイクロレンズ形成用凹部）  ９…マスク形成用膜  ７…基板  ８…マスク  ８１…初期孔（開口部）  ８９…裏面保護膜  １０…透過型スクリーン  ９０…軸  ３００…リア型プロジェクタ  ３１０…投写光学ユニット  ３２０…導光ミラー  ３４０…筐体
【図１】
2007203674.tif 000011
【図２】
2007203674.tif 000012
【図３】
2007203674.tif 000013
【図４】
2007203674.tif 000014
【図５】
2007203674.tif 000015
【図６】
2007203674.tif 000016
【図７】
2007203674.tif 000017
【図８】
2007203674.tif 000018
【図９】
2007203674.tif 000019
【図１０】
2007203674.tif 000020
【図１１】
2007203674.tif 000021
【図１２】
2007203674.tif 000022
【図１３】
2007203674.tif 000023